(57)【特許請求の範囲】
【請求項１】
ベース樹脂、光酸発生剤及び溶剤を少なくとも含有してなるレジスト組成物において、光酸発生剤が、下記一般式（４）で表される含フッ素スルホン酸塩であるレジスト組成物。
【化１】
0005742662.tif 000097
（式中、Ｘはそれぞれ独立に水素原子またはフッ素原子を表す。ｎは１〜１０の整数を表す。Ｒ１は水素原子、炭素数１〜２０のアルキル基、炭素数２〜２０のアルケニル基もしくはオキソアルキル基または炭素数６〜１８のアリール基もしくはアラルキル基を表す。また、Ｒ１に含まれる炭素上の水素原子は、置換基によって置換されていてもよい。Ｒ２は、ＲＡＯ、ＲＢＲＣＮのいずれかを表す。ここでＲＡ、ＲＢおよびＲＣは相互に独立に水素原子、炭素数１〜２０のアルキル基、炭素数２〜２０のアルケニル基、炭素数２〜２０のオキソアルキル基、炭素数６〜１８のアリール基、炭素数６〜１８のアラルキル基、または炭素数３〜３０のラクトン基を表す。ＲＢ及びＲＣは相互に結合してＲＢＲＣＮの窒素原子（Ｎ）と共に環員数３〜１８の複素環を形成していてもよい。また、ＲＡ、ＲＢおよびＲＣに含まれる炭素上の水素原子は、置換基によって置換されていてもよい。Ａは、
【化２】
0005742662.tif 000098
のうち何れか１つの基を表す。Ｍ＋は一価のカチオンを表す。）
【請求項２】
光酸発生剤が、下記一般式（２）で表される含フッ素スルホン酸オニウム塩である請求項１に記載のレジスト組成物。
【化３】
0005742662.tif 000099
（式中、Ｘ、ｎ、Ａ、Ｒ１およびＲ２は前記一般式（４）におけるＸ、ｎ、Ａ、Ｒ１およびＲ２とそれぞれ同義である。Ｑ+は、下記一般式（ａ）で表されるスルホニウムカチオン、または下記一般式（ｂ）で表されるヨードニウムカチオンを表す。）
【化４】
0005742662.tif 000100
（式中、Ｒ３、Ｒ４およびＲ５は、相互に独立に置換もしくは非置換の炭素数１〜２０のアルキル基、アルケニル基もしくはオキソアルキル基、または置換もしくは非置換の炭素数６〜１８のアリール基、アラルキル基もしくはアリールオキソアルキル基を表し、Ｒ３、Ｒ４およびＲ５のうちのいずれか２つ以上が相互に結合して式中の硫黄原子と共に環を形成してもよい。）
【化５】
0005742662.tif 000101
（式中、Ｒ６およびＲ７は、相互に独立に置換もしくは非置換の炭素数１〜２０のアルキル基、アルケニル基もしくはオキソアルキル基、または置換もしくは非置換の炭素数６〜１８のアリール基、アラルキル基もしくはアリールオキソアルキル基を表し、Ｒ６およびＲ７が相互に結合して式中のヨウ素原子と共に環を形成してもよい。）
【請求項３】
一般式（２）中、−（ＣＸ２）ｎ−が、−（ＣＨ２）ｐ−（ＣＦ２）ｑ−で表され、ｐが０〜１０の整数かつｑが０〜８の整数である繰り返し単位を有する請求項２に記載のレジスト組成物。
【請求項４】
一般式（２）中、−（ＣＸ２）ｎ−が、−（ＣＨ２）ｐ−（ＣＦ２）ｑ−で表され、ｐが０〜４の整数かつｑが０または１である繰り返し単位を有する請求項２または３に記載のレジスト組成物。
【請求項５】
ベース樹脂が、アクリル酸エステル、含フッ素アクリル酸エステル、メタクリル酸エステル、含フッ素メタクリル酸エステル、スチレン系化合物、含フッ素スチレン系化合物、ビニルエーテル類、含フッ素ビニルエーテル類、アリルエーテル類、含フッ素アリルエーテル類、アクリルアミド類、メタクリルアミド類、ビニルエステル類、アリルエステル類、オレフィン類、含フッ素オレフィン類、ノルボルネン化合物および含フッ素ノルボルネン化合物からなる群より選ばれた一種の単量体を重合させた高分子重合体、又は、前記単量体の二種以上を共重合させた高分子共重合体であることを特徴とする、請求項２〜４の何れか１項に記載のレジスト組成物。
【請求項６】
ベース樹脂が、高エネルギー線露光前は現像液に不溶または難溶であって、露光後光酸発生剤の作用により現像液に可溶となる樹脂である請求項２〜５の何れか１項に記載のレジスト組成物。
【請求項７】
ベース樹脂が、高エネルギー線露光前は現像液に可溶であって、露光後光酸発生剤の作用により現像液に難溶または不溶となる樹脂である請求項２〜５の何れか１項に記載のレジスト組成物。
【請求項８】
請求項１〜７の何れか１項に記載のレジスト組成物を基板上に塗布する工程と、加熱処理後フォトマスクを介して波長３００ｎｍ以下の高エネルギー線で露光する工程と、必要に応じて加熱処理した後、現像液を用いて現像する工程とを含むことを特徴とするパターン形成方法。
【請求項９】
露光する工程が、波長１９３ｎｍのＡｒＦエキシマレーザーを用い、レジスト組成物を塗布した基板と投影レンズの間に水、もしくは空気の屈折率より高い屈折率を有する水以外の液体を挿入する液浸リソグラフィ法であることを特徴とする請求項８に記載のパターン形成方法。
【請求項１０】
下記一般式（４）で表される含フッ素スルホン酸塩。
【化６】
0005742662.tif 000102
（式中、Ｘはそれぞれ独立に水素原子またはフッ素原子を表す。ｎは１〜１０の整数を表す。Ｒ１は水素原子、炭素数１〜２０のアルキル基、炭素数２〜２０のアルケニル基もしくはオキソアルキル基または炭素数６〜１８のアリール基もしくはアラルキル基を表す。また、Ｒ１に含まれる炭素上の水素原子は、置換基によって置換されていてもよい。Ｒ２は、ＲＡＯ、ＲＢＲＣＮのいずれかを表す。ここでＲＡ、ＲＢおよびＲＣは相互に独立に水素原子、炭素数１〜２０のアルキル基、炭素数２〜２０のアルケニル基、炭素数２〜２０のオキソアルキル基、炭素数６〜１８のアリール基、炭素数６〜１８のアラルキル基、または炭素数３〜３０のラクトン基を表す。ＲＢ及びＲＣは相互に結合してＲＢＲＣＮの窒素原子（Ｎ）と共に環員数３〜１８の複素環を形成していてもよい。また、ＲＡ、ＲＢおよびＲＣに含まれる炭素上の水素原子は、置換基によって置換されていてもよい。Ａは、
【化７】
0005742662.tif 000103
のうち何れか１つの基を表す。Ｍ＋は一価のカチオンを表す。）
【請求項１１】
含フッ素スルホン酸塩が下記一般式（２）で表される含フッ素スルホン酸オニウム塩である請求項１０に記載の含フッ素スルホン酸塩。
【化８】
0005742662.tif 000104
（式中、Ｘ、ｎ、Ａ、Ｒ１およびＲ２は前記一般式（４）におけるＸ、ｎ、Ａ、Ｒ１およびＲ２とそれぞれ同義である。Ｑ+は、下記一般式（ａ）で表されるスルホニウムカチオン、または下記一般式（ｂ）で表されるヨードニウムカチオンを表す。）
【化９】
0005742662.tif 000105
（式中、Ｒ３、Ｒ４およびＲ５は、相互に独立に置換もしくは非置換の炭素数１〜２０のアルキル基、アルケニル基もしくはオキソアルキル基、または置換もしくは非置換の炭素数６〜１８のアリール基、アラルキル基もしくはアリールオキソアルキル基を表し、Ｒ３、Ｒ４およびＲ５のうちのいずれか２つ以上が相互に結合して式中の硫黄原子と共に環を形成してもよい。）
【化１０】
0005742662.tif 000106
（式中、Ｒ６およびＲ７は、相互に独立に置換もしくは非置換の炭素数１〜２０のアルキル基、アルケニル基もしくはオキソアルキル基、または置換もしくは非置換の炭素数６〜１８のアリール基、アラルキル基もしくはアリールオキソアルキル基を表し、Ｒ６およびＲ７が相互に結合して式中のヨウ素原子と共に環を形成してもよい。）
【請求項１２】
一般式（４）中、−（ＣＸ２）ｎ−が、−（ＣＨ２）ｐ−（ＣＦ２）ｑ−で表され、ｐが０〜１０の整数かつｑが０〜８の整数である繰り返し単位を有する請求項１０に記載の含フッ素スルホン酸塩。
【請求項１３】
一般式（４）中、−（ＣＸ２）ｎ−が、−（ＣＨ２）ｐ−（ＣＦ２）ｑ−で表され、ｐが０〜４の整数かつｑが０または１である繰り返し単位を有する請求項１０に記載の含フッ素スルホン酸塩。
【請求項１４】
請求項１１に記載の含フッ素スルホン酸塩からなる光酸発生剤。
【発明の詳細な説明】
【技術分野】
【０００１】
本発明は、新規含フッ素スルホン酸塩類、光酸発生剤、レジスト組成物及びそれを用いたパターン形成方法に関する。特に高エネルギー線を使用する微細加工に有用な化学増幅型レジストとして好適なレジスト組成物、その組成物に使用する新規光酸発生剤、この光酸発生剤に使用される新規含フッ素スルホン酸塩類に関する。
【背景技術】
【０００２】
半導体の製造工程では、リソグラフィのパターン微細化に伴い、露光が短波長化するとともに、焦点深度余裕（以下、「ＤＯＦ」という。）が広く、パターンのラインエッジラフネス（以下、「ＬＥＲ」という。）が小さく、解像度に優れ、さらには感度、基板密着性、エッチング耐性に優れるレジスト組成物が求められている。
【０００３】
露光の短波長化への対応は、「化学増幅型レジスト組成物」によって行われてきた。これは、露光により酸を発生する酸発生剤（以下、「光酸発生剤」という）を含有し、酸発生剤から発生した酸を触媒としてレジスト樹脂の構造を変化させることで、レジスト膜の露光部と非露光部との間で現像液に対する溶解度に差を生じさせてパターンを形成するパターン形成材料である。
【０００４】
波長２４８ｎｍ（ＫｒＦレーザー）化学増幅型レジスト組成物の光酸発生剤としては、酸強度の高い長鎖のパーフルオロアルカンスルホン酸を発生するものが一般的に使われているがパーフルオロオクタンスルホン酸、あるいはその誘導体（ＰＦＯＳ）は、Ｃ−Ｆ結合に由来する安定性（非分解性）や疎水性、親油性に由来する生態濃縮性、蓄積性が問題となっている。更に炭素数５以上のパーフルオロアルカンスルホン酸、あるいはその誘導体も上記問題が提起され始めている。たとえば、米国の環境保護庁において、使用を規制する提案がなされている。
【０００５】
そこで、十分な酸性度を持ち、しかも環境への負荷が少ないという特徴を有する、部分的にまたは完全にフッ素化された炭素数の少ないアルカンスルホン酸を発生する光酸発生剤の開発が進められ、トリフェニルスルホニウム  メトキシカルボニルジフルオロメタンスルホナート（特許文献１）、（４−メチルフェニル）ジフェニルスルホニル  ｔ−ブトキシカルボニルジフルオロメタンスルホナート（特許文献２）あるいはトリフェニルスルホニウム  （アダマンタン−１−イルメチル）オキシカルボニルジフルオロメタンスルホナート（特許文献３）などのアルコキシカルボニルフルオロアルカンスルホン酸オニウム塩が酸発生剤として開発されてきた。
【０００６】
しかしながら、提案されているスルホン酸オニウム塩構造の光酸発生剤は一般に用いられているレジスト溶剤（例えばプロピレングリコールモノメチルエーテルアセテート）に対する溶解度が著しく低く、レジスト組成物中に大量に導入することが困難であり、十分な性能（ＤＯＦ、ＬＥＲ、解像度等）を発揮しないという課題が残されている。
【先行技術文献】
【特許文献】
【０００７】
【特許文献１】特開2004-117959号公報
【特許文献２】特開2002-214774号公報
【特許文献３】特開2004-4561号公報
【発明の開示】
【発明が解決しようとする課題】
【０００８】
半導体装置製造のリソグラフィ工程において、解像度に優れ、ＤＯＦが広く、ＬＥＲが小さく、さらには感度が高く優れたパターン形状を形成できるレジスト組成物として、部分的にまたは完全にフッ素化された炭素数の少ないアルカンスルホン酸を発生する光酸発生剤が提案されている。しかし、この様な光酸発生剤は、一般に用いられているレジスト溶剤（例えばプロピレングリコールモノメチルエーテルアセテート）への溶解度が低く、十分な量の酸を発生させ得るだけの量の光酸発生剤を配合したレジスト組成物を調製できないという問題があった。
【課題を解決するための手段】
【０００９】
本発明者らは、前記課題を解決するため鋭意検討を重ねた結果、特定の構造を有する含フッ素スルホン酸塩がプロピレングリコールモノメチルエーテルアセテートに対して極めて高い溶解性を示すことを見出し、この含フッ素スルホン酸塩を光酸発生剤としてレジスト組成物に配合したところ、得られたポジ型またはネガ型のレジスト組成物は解像度に優れ、ＤＯＦが広く、ＬＥＲが小さいパターンを形成できることを見出し、本発明を完成させた。
【００１０】
すなわち、本発明は次の通りである。
【００１１】
［発明１］
ベース樹脂、光酸発生剤及び溶剤を少なくとも含有してなるレジスト組成物において、光酸発生剤が、下記一般式（４）で表される含フッ素スルホン酸塩であるレジスト組成物。
【化１】
0005742662.tif 000002
【００１２】
（式中、Ｘはそれぞれ独立に水素原子またはフッ素原子を表す。ｎは１〜１０の整数を表す。Ｒ１は水素原子、炭素数１〜２０のアルキル基、炭素数２〜２０のアルケニル基もしくはオキソアルキル基または炭素数６〜１８のアリール基もしくはアラルキル基を表す。また、Ｒ１に含まれる炭素上の水素原子は、置換基によって置換されていてもよい。Ｒ２は、ＲＡＯ、ＲＢＲＣＮのいずれかを表す。ここでＲＡ、ＲＢおよびＲＣは相互に独立に水素原子、炭素数１〜２０のアルキル基、炭素数２〜２０のアルケニル基、炭素数２〜２０のオキソアルキル基、炭素数６〜１８のアリール基、炭素数６〜１８のアラルキル基、または炭素数３〜３０のラクトン基を表す。ＲＢ及びＲＣは相互に結合してＲＢＲＣＮの窒素原子（Ｎ）と共に環員数３〜１８の複素環を形成していてもよい。また、ＲＡ、ＲＢおよびＲＣに含まれる炭素上の水素原子は、置換基によって置換されていてもよい。Ａは、
【化２】
0005742662.tif 000003
【００１３】
のうち何れか１つの基を表す。Ｍ＋は一価のカチオンを表す。）
［発明２］
光酸発生剤が、下記一般式（２）で表される含フッ素スルホン酸オニウム塩である発明１のレジスト組成物。
【化３】
0005742662.tif 000004
【００１４】
（式中、Ｘ、ｎ、Ａ、Ｒ１およびＲ２は前記一般式（４）におけるＸ、ｎ、Ａ、Ｒ１およびＲ２とそれぞれ同義である。Ｑ+は、下記一般式（ａ）で表されるスルホニウムカチオン、または下記一般式（ｂ）で表されるヨードニウムカチオンを表す。）
【化４】
0005742662.tif 000005
【００１５】
（式中、Ｒ３、Ｒ４およびＲ５は、相互に独立に置換もしくは非置換の炭素数１〜２０のアルキル基、アルケニル基もしくはオキソアルキル基、または置換もしくは非置換の炭素数６〜１８のアリール基、アラルキル基もしくはアリールオキソアルキル基を表し、Ｒ３、Ｒ４およびＲ５のうちのいずれか２つ以上が相互に結合して式中の硫黄原子と共に環を形成してもよい。）
【化５】
0005742662.tif 000006
【００１６】
（式中、Ｒ６およびＲ７は、相互に独立に置換もしくは非置換の炭素数１〜２０のアルキル基、アルケニル基もしくはオキソアルキル基、または置換もしくは非置換の炭素数６〜１８のアリール基、アラルキル基もしくはアリールオキソアルキル基を表し、Ｒ６およびＲ７が相互に結合して式中のヨウ素原子と共に環を形成してもよい。）
［発明３］
一般式（２）中、−（ＣＸ２）ｎ−が、−（ＣＨ２）ｐ−（ＣＦ２）ｑ−で表され、ｐが０〜１０の整数かつｑが０〜８の整数である繰り返し単位を有する発明２のレジスト組成物。
【００１７】
［発明４］
一般式（２）中、−（ＣＸ２）ｎ−が、−（ＣＨ２）ｐ−（ＣＦ２）ｑ−で表され、ｐが０〜４の整数かつｑが０または１である繰り返し単位を有する発明２または３のレジスト組成物。
【００１８】
［発明５］
ベース樹脂が、アクリル酸エステル、含フッ素アクリル酸エステル、メタクリル酸エステル、含フッ素メタクリル酸エステル、スチレン系化合物、含フッ素スチレン系化合物、ビニルエーテル類、含フッ素ビニルエーテル類、アリルエーテル類、含フッ素アリルエーテル類、アクリルアミド類、メタクリルアミド類、ビニルエステル類、アリルエステル類、オレフィン類、含フッ素オレフィン類、ノルボルネン化合物および含フッ素ノルボルネン化合物からなる群より選ばれた一種の単量体を重合させた高分子重合体、又は、前記単量体の二種以上を共重合させた高分子共重合体であることを特徴とする、発明２〜４のレジスト組成物。
【００１９】
［発明６］
ベース樹脂が、高エネルギー線露光前は現像液に不溶または難溶であって、露光後光酸発生剤の作用により現像液に可溶となる樹脂である発明２〜５のレジスト組成物。
【００２０】
［発明７］
ベース樹脂が、高エネルギー線露光前は現像液に可溶であって、露光後光酸発生剤の作用により現像液に難溶または不溶となる樹脂である発明２〜５のレジスト組成物。
【００２１】
［発明８］
発明１〜７のレジスト組成物を基板上に塗布する工程と、加熱処理後フォトマスクを介して波長３００ｎｍ以下の高エネルギー線で露光する工程と、必要に応じて加熱処理した後、現像液を用いて現像する工程とを含むことを特徴とするパターン形成方法。
【００２２】
［発明９］
露光する工程が、波長１９３ｎｍのＡｒＦエキシマレーザーを用い、レジスト組成物を塗布した基板と投影レンズの間に水、もしくは空気の屈折率より高い屈折率を有する水以外の液体を挿入する液浸リソグラフィ法であることを特徴とする発明８のパターン形成方法。
【００２３】
［発明１０］
下記一般式（４）で表される含フッ素スルホン酸塩。
【化６】
0005742662.tif 000007
【００２４】
（式中、Ｘはそれぞれ独立に水素原子またはフッ素原子を表す。ｎは１〜１０の整数を表す。Ｒ１は水素原子、炭素数１〜２０のアルキル基、炭素数２〜２０のアルケニル基もしくはオキソアルキル基または炭素数６〜１８のアリール基もしくはアラルキル基を表す。また、Ｒ１に含まれる炭素上の水素原子は、置換基によって置換されていてもよい。Ｒ２は、ＲＡＯ、ＲＢＲＣＮのいずれかを表す。ここでＲＡ、ＲＢおよびＲＣは相互に独立に水素原子、炭素数１〜２０のアルキル基、炭素数２〜２０のアルケニル基、炭素数２〜２０のオキソアルキル基、炭素数６〜１８のアリール基、炭素数６〜１８のアラルキル基、または炭素数３〜３０のラクトン基を表す。ＲＢ及びＲＣは相互に結合してＲＢＲＣＮの窒素原子（Ｎ）と共に環員数３〜１８の複素環を形成していてもよい。また、ＲＡ、ＲＢおよびＲＣに含まれる炭素上の水素原子は、置換基によって置換されていてもよい。Ａは、
【化７】
0005742662.tif 000008
【００２５】
のうち何れか１つの基を表す。Ｍ＋は一価のカチオンを表す。）
［発明１１］
含フッ素スルホン酸塩が下記一般式（２）で表される含フッ素スルホン酸オニウム塩である発明１０の含フッ素スルホン酸塩。
【化８】
0005742662.tif 000009
【００２６】
（式中、Ｘ、ｎ、Ａ、Ｒ１およびＲ２は前記一般式（４）におけるＸ、ｎ、Ａ、Ｒ１およびＲ２とそれぞれ同義である。Ｑ+は、下記一般式（ａ）で表されるスルホニウムカチオン、または下記一般式（ｂ）で表されるヨードニウムカチオンを表す。）
【化９】
0005742662.tif 000010
【００２７】
（式中、Ｒ３、Ｒ４およびＲ５は、相互に独立に置換もしくは非置換の炭素数１〜２０のアルキル基、アルケニル基もしくはオキソアルキル基、または置換もしくは非置換の炭素数６〜１８のアリール基、アラルキル基もしくはアリールオキソアルキル基を表し、Ｒ３、Ｒ４およびＲ５のうちのいずれか２つ以上が相互に結合して式中の硫黄原子と共に環を形成してもよい。）
【化１０】
0005742662.tif 000011
【００２８】
（式中、Ｒ６およびＲ７は、相互に独立に置換もしくは非置換の炭素数１〜２０のアルキル基、アルケニル基もしくはオキソアルキル基、または置換もしくは非置換の炭素数６〜１８のアリール基、アラルキル基もしくはアリールオキソアルキル基を表し、Ｒ６およびＲ７が相互に結合して式中のヨウ素原子と共に環を形成してもよい。）
［発明１２］
一般式（４）中、−（ＣＸ２）ｎ−が、−（ＣＨ２）ｐ−（ＣＦ２）ｑ−で表され、ｐが０〜１０の整数かつｑが０〜８の整数である繰り返し単位を有する発明１０の含フッ素スルホン酸塩。
【００２９】
［発明１３］
一般式（４）中、−（ＣＸ２）ｎ−が、−（ＣＨ２）ｐ−（ＣＦ２）ｑ−で表され、ｐが０〜４の整数かつｑが０または１である繰り返し単位を有する発明１０の含フッ素スルホン酸塩。
【００３０】
［発明１４］
発明１１の含フッ素スルホン酸塩からなる光酸発生剤。
【発明の効果】
【００３１】
本発明の含フッ素スルホン酸塩からなる光酸発生剤は、プロピレングリコールモノメチルエーテルアセテートへの溶解度が高く、これを用いて調製したポジ型またはネガ型のレジスト組成物は解像度に優れ、ＤＯＦが広く、ＬＥＲが小さく、さらには感度が高く優れたパターン形状を形成できるという効果を奏する。
【発明を実施するための形態】
【００３２】
以下、本発明の実施の形態について説明するが、本発明は以下の実施の形態に限定されるものではなく、本発明の趣旨を逸脱しない範囲で、当業者の通常の知識に基づいて、以下の実施の形態に対し適宜変更、改良等が加えられたものも本発明の範囲に入ることが理解されるべきである。
【００３３】
本明細書において、露光により現像液に対する溶解度が変化する樹脂をベース樹脂という。露光部の現像液に対する溶解度が高まるレジストをポジ型レジスト、露光部の現像液に対する溶解度が低下するレジストをネガ型レジストという。
【００３４】
本明細書において、高エネルギー線とは、レジスト組成物に作用して酸を発生させる電磁波または粒子線をいい、一般的に近紫外線（波長３８０〜２００ｎｍ）もしくは真空紫外線（遠紫外線、ＶＵＶ，波長２００〜１０ｎｍ）、極端紫外線（ＥＵＶ、波長１０ｎｍ以下）、軟エックス線、Ｘ線またはγ線などに分類される電磁波、または電子線などの粒子線である。これらの電磁波の名称は便宜的なものであり、例えば、波長１０〜１４ｎｍをＥＵＶ光または軟Ｘ線などと呼ぶ場合がある。
【００３５】
本明細書において、「塩」というときは、別途注釈のない限り、カチオンが「Ｈ＋」である場合を包含する。
【００３６】
先ず本発明に係る物質の関係をスキーム（１）に表す。
【化１１】
0005742662.tif 000012
【００３７】
一般式（２）で表される含フッ素スルホン酸オニウム塩は、高エネルギー線、熱等の作用により一般式（３）で表される含フッ素スルホン酸に変換され、酸触媒として機能する。
【００３８】
［含フッ素スルホン酸および含フッ素スルホン酸塩］
本発明の一般式（１）で表されるアニオンを有する含フッ素スルホン酸または含フッ素スルホン酸塩
【化１２】
0005742662.tif 000013
【００３９】
について述べる。
【００４０】
一般式（１）で表される構造を有する含フッ素スルホン酸または含フッ素スルホン酸塩は、一般式（４）
【化１３】
0005742662.tif 000014
【００４１】
で表される含フッ素スルホン酸または含フッ素スルホン酸塩である。Ｍ＋は一価のカチオンを表す。一般式（４）において、Ｍ＋は、プロトン（Ｈ＋）、またはリチウムイオン、ナトリウムイオン、カリウムイオン等の金属カチオン、あるいはアンモニウムイオン類、スルホニウムイオン類、ヨードニウムイオン類、ホスホニウムイオン類等のオニウムイオン類を表す。
【００４２】
一般式（１）および一般紙（４）において、Ｘはそれぞれ独立に水素原子またはフッ素原子を表す。ｎは、１〜１０の整数を表し、１〜６の整数が好ましい。
【００４３】
一般式（１）および一般式（４）において、−（ＣＸ２）ｎ−で表される構造としては、炭素数１〜１０の直鎖のアルキレン基であって、任意の水素原子がフッ素原子で置換したアルキレン基であり、そのうち、−（ＣＨ２）ｐ−（ＣＦ２）ｑ−で表される構造が好ましい。ここで、ｐは０〜１０の整数、ｑは０〜８の整数であり、ｐは１〜６の整数、ｑは０〜５の整数が好ましく、ｐは１〜４の整数、ｑは０または１であるのがより好ましい。
【００４４】
Ａは、
【化１４】
0005742662.tif 000015
【００４５】
のうち何れか１つの基を表す。
【００４６】
Ｒ１は水素原子、炭素数１〜２０のアルキル基、炭素数２〜２０のアルケニル基もしくはオキソアルキル基または炭素数６〜１８のアリール基もしくはアラルキル基を表す。また、Ｒ１に含まれる炭素上の水素原子は、置換基によって置換されていてもよい。
【００４７】
ここでＲ１についてより具体的に表すと、炭素数１〜２０の直鎖状のアルキル基としては、例えば、メチル基、エチル基、ｎ−プロピル基、ｎ−ブチル基、ｎ−ペンチル基、ｎ−ヘキシル基、ｎ−ヘプチル基、ｎ−オクチル基、ｎ−ノニル基、ｎ−デシル基等、および、置換基を有するものとしてシクロペンチルメチル基、シクロペンチルエチル基、シクロヘキシルメチル基、シクロヘキシルエチル基、アダマンチルメチル基、アダマンチルエチル基、ノルボルニルメチル基、ノルボルニルエチル基、カンホロイルメチル基、カンホロイルエチル基等の環式アルキル基を有する直鎖状のアルキル基を挙げることができる。
【００４８】
炭素数３〜２０の分岐状のアルキル基としては、例えば、ｉ−プロピル基、ｓｅｃ−ブチル基、ｉ−ブチル基、ｔ−ブチル基等を挙げることができる。
【００４９】
炭素数３〜２０の環状のアルキル基としては、例えば、シクロペンチル基、シクロヘキシル基、アダマンチル基、メチルシクロペンチル基、メチルシクロヘキシル基、メチルアダマンチル基、エチルシクロペンチル基、エチルシクロヘキシル基、エチルアダマンチル基、ノルボルニル基、カンホロイル基等を挙げることができる。
【００５０】
炭素数２〜２０のアルケニル基としては、例えば、ビニル基、１−メチルエテニル基、アリル基、３−ブテニル基、1-メチルアリル基、２-メチルアリル基、４−ペンテニル基、５−ヘキセニル基等を挙げることができる。
【００５１】
炭素数２〜２０のオキソアルキル基としては、例えば、２−オキソ−プロピル基、２−オキソ−ブチル基、２−オキソ−３−メチル-ブチル基、２−オキソ−ペンチル基、２−オキソ−３−メチル−ペンチル基、２−オキソ−４−メチル−ペンチル基、２−オキソ−３−エチル-ペンチル基、２−オキソ−ヘキシル基、２−オキソ−３−メチル−ヘキシル基、２−オキソ−４−メチル−ヘキシル基、２−オキソ−５−メチル−ヘキシル基、２−オキソ−３−エチル−ヘキシル基、２−オキソ−４−エチル−ヘキシル基、２−オキソ−ヘプチル基、２−オキソ−３−メチル−ヘプチル基、２−オキソ−４−メチル−ヘプチル基、２−オキソ−５−メチル−ヘプチル基、２−オキソ−６−メチル−ヘプチル基、２−オキソ−３−エチル−ヘプチル基、２−オキソ−４−エチル−ヘプチル基、２−オキソ−５-エチル−ヘプチル基、２−オキソ−３−プロピル−ヘプチル基、２−オキソ−４-プロピル−ヘプチル基、２−オキソ−オクチル基、２−オキソ−３−メチル−オクチル基、２−オキソ−４−メチル−オクチル基、２−オキソ−５−メチル−オクチル基、２−オキソ−６−メチル−オクチル基、２−オキソ−７−メチル−オクチル基、２−オキソ−３−エチル−オクチル基、２−オキソ−４−エチル−オクチル基、２−オキソ−５−エチル−オクチル基、２−オキソ−シクロペンチル基、２−オキソ−シクロヘキシル基、２−オキソ−シクロヘプチル基、２−オキソ−シクロプロピルメチル基、２−オキソ−メチルシクロヘキシル基、２−オキソ−シクロヘキシルメチル基、２−オキソ−ノルボルニル基、２−オキソ−トリシクロ［５．２．１．０2,6］デシル基、２−シクロ−オキソテトラシクロ
［４．４．０．１2,5１7,10］ドデシル基、２−オキソ−ボルニル基等を挙げることができる。
【００５２】
炭素数６〜１８のアリール基としては、例えば、フェニル基、ｏ−トリル基、ｍ−トリル基、ｐ−トリル基、ｐ−ヒドロキシフェニル基、ｐ−トリフルオロメチルフェニル基、１−ナフチル基、１−アントラセニル基等を挙げることができる。
【００５３】
炭素数６〜１８のアラルキル基としては、例えば、ベンジル基、１−フェニルエチル基、２−フェニルエチル基、１−フェニルプロピル基、２−フェニルプロピル基、３−フェニルプロピル基、１−ナフチルメチル基、２−ナフチルメチル基等が挙げられる。
【００５４】
上述したＲ１に含まれる炭素上の水素原子は、置換基によって置換されていてもよい。置換基としては、例えば、フッ素原子、塩素原子、臭素原子、ヨウ素原子等のハロゲン原子、ヒドロキシル基、チオール基、アリール基等またはハロゲン原子、酸素原子、窒素原子、硫黄原子、リン原子、ケイ素原子等のヘテロ原子を含む有機基等を挙げることができる。さらには上述したＲ１の同一炭素上の２つの水素原子が１つの酸素原子で置換されたケトン基を例示することができる。これらの置換基は、構造上可能な範囲内でいくつ存在していてもよい。
【００５５】
Ｒ１としては、かさ高い官能基がより好ましく、例えば、シクロペンチル基、シクロヘキシル基、アダマンチル基、メチルシクロペンチル基、メチルシクロヘキシル基、メチルアダマンチル基、エチルシクロペンチル基、エチルシクロヘキシル基、エチルアダマンチル基、ノルボルニル基、カンホロイル基、シクロペンチルメチル基、シクロペンチルエチル基、シクロヘキシルメチル基、シクロヘキシルエチル基、アダマンチルメチル基、アダマンチルエチル基、ノルボルニルメチル基、ノルボルニルエチル基、カンホロイルメチル基、カンホロイルエチル基等を挙げることができる。さらに、シクロヘキシル基、アダマンチル基がより好ましい。
【００５６】
Ｒ２は、ＲＡＯ、ＲＢＲＣＮのいずれかを表す。ここでＲＡ、ＲＢおよびＲＣは相互に独立に水素原子、炭素数１〜２０のアルキル基、炭素数２〜２０のアルケニル基もしくはオキソアルキル基、炭素数６〜１８のアリール基もしくはアラルキル基、炭素数３〜３０のラクトン基を表す。炭素数１〜２０のアルキル基は、炭素数１〜２０の直鎖状のアルキル基、炭素数３〜２０の分岐状のアルキル基または炭素数３〜２０の環状のアルキル基である。炭素数３〜３０のラクトン基は、炭素数３〜３０の単環式もしくは多環式ラクトン基である。ＲＢおよびＲＣは相互に結合してＲＢＲＣＮの窒素原子（Ｎ）と共に環員数３〜１８の複素環を形成していてもよい。また、ＲＡ、ＲＢおよびＲＣに含まれる炭素上の水素原子は、置換基によって置換されていてもよい。
【００５７】
ここで、ＲＡ、ＲＢ及びＲＣを具体的に表すと、炭素数１〜２０のアルキル基、炭素数２〜２０のアルケニル基もしくはオキソアルキル基、炭素数６〜１８のアリール基もしくはアラルキル基に関しては、先にＲ１で例示した官能基（置換基）を再び例示することができる。
【００５８】
炭素数３〜３０のラクトン基は、対応するラクトンから１個の水素原子が脱離した一価の基であり、このようなラクトンとしては、単環式もしくは多環式ラクトンであり、例えば、γ−ブチロラクロン、γ−バレロラクトン、アンゲリカラクトン、γ−ヘキサラクトン、γ−ヘプタラクトン、γ−オクタラクトン、γ−ノナラクトン、３−メチル−４−オクタノライド（ウイスキーラクトン）、γ−デカラクトン、γ−ウンデカラクトン、γ−ドデカラクトン、γ−ジャスモラクトン（７−デセノラクトン）、δ−ヘキサラクトン、４，６，６（４，４，６）−トリメチルテトラヒドロピラン−２−オン、δ−オクタラクトン、δ−ノナラクトン、δ−デカラクトン、δ−２−デセノラクトン、δ−ウンデカラクトン、δ−ドデカラクトン、δ−トリデカラクトン、δ−テトラデカラクトン、ラクトスカトン、ε−デカラクトン、ε−ドデカラクトン、シクロヘキシルラクトン、ジャスミンラクトン、シスジャスモンラクトン、メチルγ−デカラクトンが挙げられ、また、ラクトン基として、下記のものが挙げられる。点線は結合位置を表す。
【化１５】
0005742662.tif 000016
【００５９】
ＲＢ及びＲＣによって形成される環員数３〜１８の複素環としては、例えば、下記のものが挙げられる。点線は結合位置を表す。
【化１６】
0005742662.tif 000017
【００６０】
上述したＲＡ、ＲＢおよびＲＣに含まれる炭素上の水素原子は、置換基によって置換されていてもよい。置換基としては、先にＲ１で例示した置換基を再び例示することができる。
【００６１】
Ｒ２としては、下記に示す基を好ましい基として挙げることができる。点線は結合位置を表す。
【化１７】
0005742662.tif 000018
【化１８】
0005742662.tif 000019
【００６２】
一般式（１）で表されるアニオンは、より具体的には下記のように例示することができる。一般式（４）で表される含フッ素スルホン酸塩は、下記の各アニオンにカチオンＭ＋が結合したものであり、一般式（２）で表される含フッ素スルホン酸オニウム塩は、下記の各アニオンにカチオンＱ＋が結合した塩である。一般式（１）、一般式（４）、一般式（２）等に含まれる連結基Ａがカルボニル基（−Ｃ（＝Ｏ）−）であるものを示すが、前に例示したカルボニルオキシ基（−Ｃ（＝Ｏ）Ｏ−）、アミド基（−ＮＨＣ（＝Ｏ）−）、スルホニル基（−Ｓ（＝Ｏ）２−）であるものも好ましく、カルボニル基であるものが特に好ましい。
【化１９】
0005742662.tif 000020
【化２０】
0005742662.tif 000021
【化２１】
0005742662.tif 000022
【化２２】
0005742662.tif 000023
【化２３】
0005742662.tif 000024
【化２４】
0005742662.tif 000025
【化２５】
0005742662.tif 000026
【化２６】
0005742662.tif 000027
【化２７】
0005742662.tif 000028
【化２８】
0005742662.tif 000029
【化２９】
0005742662.tif 000030
【化３０】
0005742662.tif 000031
【化３１】
0005742662.tif 000032
【化３２】
0005742662.tif 000033
【００６３】
［含フッ素スルホン酸オニウム塩］
本発明の一般式（１）で表される構造を有する含フッ素スルホン酸塩として、下記一般式（２）で表される含フッ素スルホン酸オニウム塩が好ましい例として挙げられる。この含フッ素スルホン酸オニウム塩は、高エネルギー線に感応して非常に酸強度の大きい含フッ素スルホン酸を発生する能力を有することから、含フッ素スルホン酸オニウム塩は光酸発生剤として有用である。
【化３３】
0005742662.tif 000034
【００６４】
（式中、Ｘ、ｎ、Ａ、Ｒ１およびＲ２は前記一般式（４）におけるＸ、ｎ、Ａ、Ｒ１およびＲ２とそれぞれ同義である。Ｑ+は、下記一般式（ａ）で表されるスルホニウムカチオン、または下記一般式（ｂ）で表されるヨードニウムカチオンを表す。）
【化３４】
0005742662.tif 000035
【００６５】
（式中、Ｒ３、Ｒ４およびＲ５は、相互に独立に置換もしくは非置換の炭素数１〜２０のアルキル基、アルケニル基もしくはオキソアルキル基、または置換もしくは非置換の炭素数６〜１８のアリール基、アラルキル基またはアリールオキソアルキル基を表し、Ｒ３、Ｒ４およびＲ５のうちのいずれか２つ以上が相互に結合して式中の硫黄原子と共に環を形成してもよい。）
【化３５】
0005742662.tif 000036
【００６６】
（式中、Ｒ６およびＲ７は、相互に独立に置換もしくは非置換の炭素数１〜２０のアルキル基、アルケニル基もしくはオキソアルキル基、または置換もしくは非置換の炭素数６〜１８のアリール基、アラルキル基もしくはアリールオキソアルキル基を表し、Ｒ６およびＲ７が相互に結合して式中のヨウ素原子と共に環を形成してもよい。）  ここでＱ＋の具体的構造を例示する。以下に一般式（ａ）で表されるスルホニウムカチオンおよび一般式（ｂ）で表されるヨードニウムカチオンについて詳述する。
【００６７】
〈一般式（ａ）で表されるスルホニウムカチオン〉  一般式（ａ）におけるＲ３、Ｒ４およびＲ５としては具体的に以下のものが挙げられる。置換もしくは非置換の炭素数１〜２０のアルキル基としては、直鎖状、分岐状または環状のアルキル基であってよく、置換基を有してもよい。例えば、メチル基、エチル基、ｎ−プロピル基、イソプロピル基、シクロプロピル基、ｎ−ブチル基、ｓｅｃ−ブチル基、イソブチル基、ｔｅｒｔ−ブチル基、ｎ−ペンチル基、シクロペンチル基、ｎ−ヘキシル基、ｎ−ヘプチル基、２−エチルヘキシル基、シクロヘキシル基、シクロヘプチル基、４−メチルシクロヘキシル基、シクロヘキシルメチル基、ｎ−オクチル基、ｎ−デシル基、１−アダマンチル基、２−アダマンチル基、ビシクロ［２．２．１］ヘプテン−２−イル基、１−アダマンタンメチル基、２−アダマンタンメチル基等が挙げられる。置換もしくは非置換の炭素数１〜２０のアルケニル基としては、直鎖状、分岐状または環状のアルケニル基であってよく、置換基を有してもよい。例えば、ビニル基、アリル基、プロペニル基、ブテニル基、ヘキセニル基、シクロヘキセニル基等が挙げられる。置換もしくは非置換の炭素数１〜２０のオキソアルキル基としては、直鎖状、分岐状または環状のオキソアルキル基であってよく、置換基を有してもよい。例えば、２−オキソシクロペンチル基、２−オキソシクロヘキシル基、２−オキソプロピル基、２−オキソエチル基、２−シクロペンチル−２−オキソエチル基、２−シクロヘキシル−２−オキソエチル基、２−（４−メチルシクロヘキシル）−２−オキソエチル基等を挙げることができる。置換もしくは非置換の炭素数６〜１８のアリール基としては、フェニル基、ナフチル基、チエニル基等やｐ−メトキシフェニル基、ｍ−メトキシフェニル基、ｏ−メトキシフェニル基、ｐ−エトキシフェニル基、ｐ−ｔｅｒｔ−ブトキシフェニル基、ｍ−ｔｅｒｔ−ブトキシフェニル基等のアルコキシフェニル基、２−メチルフェニル基、３−メチルフェニル基、４−メチルフェニル基、エチルフェニル基等のアルキルフェニル基、メチルナフチル基、エチルナフチル基等のアルキルナフチル基、ジエチルナフチル基等のジアルキルナフチル基、ジメトキシナフチル基、ジエトキシナフチル基等のジアルコキシナフチル基等が挙げられる。置換もしくは非置換の炭素数６〜１８のアラルキル基としては、ベンジル基、１−フェニルエチル基、２−フェニルエチル基等が挙げられる。置換もしくは非置換の炭素数６〜１８のアリールオキソアルキル基としては、２−フェニル−２−オキソエチル基、２−（１−ナフチル）−２−オキソエチル基、２−（２−ナフチル）−２−オキソエチル基等の２−アリール−２−オキソエチル基等が挙げられる。また、Ｒ３、Ｒ４およびＲ５のうちのいずれか２つ以上が相互に結合して硫黄原子を介して環状構造を形成する場合には、二価の基として１，４−ブチレン、３−オキサ−１，５−ペンチレン等が挙げられる。さらには置換基としてアクリロイルオキシ基、メタクリロイルオキシ基等の重合可能な置換基を有するアリール基が挙げられ、具体的には４−（アクリロイルオキシ）フェニル基、４−（メタクリロイルオキシ）フェニル基、４−ビニ���オキシフェニル基、４−ビニルフェニル基等が挙げられる。
【００６８】
より具体的に一般式（ａ）で表されるスルホニウムカチオンを示すと、トリフェニルスルホニウム、（４−ｔｅｒｔ−ブチルフェニル）ジフェニルスルホニウム、ビス（４−ｔｅｒｔ−ブチルフェニル）フェニルスルホニウム、トリス（４−ｔｅｒｔ−ブチルフェニル）スルホニウム、（３−ｔｅｒｔ−ブチルフェニル）ジフェニルスルホニウム、ビス（３−ｔｅｒｔ−ブチルフェニル）フェニルスルホニウム、トリス（３−ｔｅｒｔ−ブチルフェニル）スルホニウム、（３，４−ジｔｅｒｔ−ブチルフェニル）ジフェニルスルホニウム、ビス（３，４−ジｔｅｒｔ−ブチルフェニル）フェニルスルホニウム、トリス（３，４−ジｔｅｒｔ−ブチルフェニル）スルホニウム、（４−ｔｅｒｔ−ブトキシフェニル）ジフェニルスルホニウム、ビス（４−ｔｅｒｔ−ブトキシフェニル）フェニルスルホニウム、トリス（４−ｔｅｒｔ−ブトキシフェニル）スルホニウム、（３−ｔｅｒｔ−ブトキシフェニル）ジフェニルスルホニウム、ビス（３−ｔｅｒｔ−ブトキシフェニル）フェニルスルホニウム、トリス（３−ｔｅｒｔ−ブトキシフェニル）スルホニウム、（３，４−ジｔｅｒｔ−ブトキシフェニル）ジフェニルスルホニウム、ビス（３，４−ジｔｅｒｔ−ブトキシフェニル）フェニルスルホニウム、トリス（３，４−ジｔｅｒｔ−ブトキシフェニル）スルホニウム、ジフェニル（４−チオフェノキシフェニル）スルホニウム、（４−ｔｅｒｔ−ブトキシカルボニルメチルオキシフェニル）ジフェニルスルホニウム、トリス（４−ｔｅｒｔ−ブトキシカルボニルメチルオキシフェニル）ジフェニルスルホニウム、（４−ｔｅｒｔ−ブトキシフェニル）ビス（４−ジメチルアミノフェニル）スルホニウム、トリス（４−ジメチルアミノフェニル）スルホニウム、２−ナフチルジフェニルスルホニウム、ジメチル（２−ナフチル）スルホニウム、（４−ヒドロキシフェニル）ジメチルスルホニウム、（４−メトキシフェニル）ジメチルスルホニウム、トリメチルスルホニウム、（２−オキソシクロヘキシル）シクロヘキシルメチルスルホニウム、トリナフチルスルホニウム、トリベンジルスルホニウム、ジフェニルメチルスルホニウム、ジメチルフェニルスルホニウム、２−オキソ−２−フェニルエチルチアシクロペンタニウム、ジフェニル ２−チエニルスルホニウム、４−ｎ−ブトキシナフチル−１−チアシクロペンタニウム、２−ｎ−ブトキシナフチル−１−チアシクロペンタニウム、４−メトキシナフチル−１−チアシクロペンタニウム、２−メトキシナフチル−１−チアシクロペンタニウム等が挙げられる。より好ましくはトリフェニルスルホニウム、（４−ｔｅｒｔ−ブチルフェニル）ジフェニルスルホニウム、（４−ｔｅｒｔ−ブトキシフェニル）ジフェニルスルホニウム、トリス（４−ｔｅｒｔ−ブチルフェニル）スルホニウム、（４−ｔｅｒｔ−ブトキシカルボニルメチルオキシフェニル）ジフェニルスルホニウム等が挙げられる。
【００６９】
さらには、４−（メタクリロイルオキシ）フェニルジフェニルスルホニウム、４−（アクリロイルオキシ）フェニルジフェニルスルホニウム、４−（メタクリロイルオキシ）フェニルジメチルスルホニウム、４−（アクリロイルオキシ）フェニルジメチルスルホニウム等が挙げられる。これら重合可能なスルホニウムカチオンとしては、特開平４−２３０６４５号公報、特開２００５−８４３６５号公報等に記載されたものも使用できる。
【００７０】
〈一般式（ｂ）で表されるヨードニウムカチオン〉  Ｒ６ならびにＲ７の具体例は上述した一般式（ａ）におけるＲ３、Ｒ４またはＲ５と同じものを再び挙げることができる。
【００７１】
具体的なヨードニウムカチオンとしては、ビス（４−メチルフェニル）ヨードニウム、ビス（４−エチルフェニル）ヨードニウム、ビス（４−ｔｅｒｔ−ブチルフェニル）ヨードニウム、ビス（４−（１，１−ジメチルプロピル）フェニル）ヨードニウム、（４−メトキシフェニル）フェニルヨードニウム、（４−ｔｅｒｔ−ブトキシフェニル）フェニルヨードニウム、４−（アクリロイルオキシ）フェニルフェニルヨードニウム、４−（メタクリロイルオキシ）フェニルフェニルヨードニウム等が挙げられるが、中でもビス（４−ｔｅｒｔ−ブチルフェニル）ヨードニウムが好ましく用いられる。
【００７２】
ここで、一般式（２）で表される含フッ素スルホン酸オニウム塩の具体例としては、先に具体的に例示した一般式（１）で表されるアニオンを有する含フッ素スルホン酸塩と、前記例示した一般式（ａ）で表されるスルホニウムカチオンもしくは一般式（ｂ）で表されるヨードニウムカチオンを組み合わせたものを例示することができる。
【００７３】
その中でも、特に好ましいものとして、以下の含フッ素スルホン酸塩が例示できる。
【化３６】
0005742662.tif 000037
【化３７】
0005742662.tif 000038
【化３８】
0005742662.tif 000039
【化３９】
0005742662.tif 000040
【００７４】
［含フッ素スルホン酸塩類の製造方法］
次いで、上述した、一般式（１）で表されるアニオンを有する含フッ素スルホン酸塩の製造方法について述べる。一般式（１）で表されるアニオンを有する含フッ素スルホン酸塩は、一般式（２）で表される含フッ素スルホン酸オニウム塩と同様に製造することができる。以下の製造方法の説明においてＱ＋をＭ＋と読み替えることができる。
【００７５】
まず、一般式（２）で表される含フッ素スルホン酸オニウム塩は、下記のスキーム（２）の通り、一般式（１３）で表される化合物から第一工程および第二工程を含む工程で製造することができる。
【化４０】
0005742662.tif 000041
【００７６】
スキーム（２）中、Ｘ、ｎ、Ａ、Ｒ１、Ｒ２およびＱ＋は前記一般式（４）または一般式（２）におけるＸ、ｎ、Ａ、Ｒ１、Ｒ２およびＱ＋とそれぞれ同義である。Ｚは、ヒドロキシル基、ハロゲン原子もしくは‐Ｏ‐Ａ‐Ｒ１基、またはＡとともに−Ａ−Ｚとして−ＮＣＯ基を表す。
【００７７】
一般式（１３）は、ヒドロキシフルオロアルカンスルホン酸オニウム塩を表す。具体的には、２−ヒドロキシ−１，１−ジフルオロエタンスルホン酸トリフェニルスルホニウム、４−ヒドロキシ−１，１，２，２−テトラフルオロブタンスルホン酸トリフェニルスルホニウム、５−ヒドロキシ−１，１，２，２−テトラフルオロペンタンスルホン酸トリフェニルスルホニウム、６−ヒドロキシ−１，１，２，２−テトラフルオロヘキサンスルホン酸トリフェニルスルホニウム等を例示することができる。これらの化合物は、それぞれ、特開２００９−９１３５１号公報、国際公開２００８／５６７９５号パンフレット、国際公開２００６／１２１０９６号パンフレット、特開２０１０−１８５７３号公報に製造方法が記載されている。
【００７８】
一般式（１４）は、トリフルオロピルビン酸誘導体を表す。Ｒ２は、ＲＡＯ、ＲＢＲＣＮのいずれかを表す。ここでＲＡ、ＲＢおよびＲＣは相互に独立に水素原子、炭素数１〜２０のアルキル基、炭素数２〜２０のアルケニル基もしくはオキソアルキル基、炭素数６〜１８のアリール基もしくはアラルキル基、炭素数３〜３０のラクトンを表す。ＲＢおよびＲＣは環員数３〜１８の複素環を形成していてもよい。また、ＲＡ、ＲＢおよびＲＣに含まれる炭素上の水素原子は、置換基によって置換されていてもよい。具体的なＲ２としては、一般式（４）の説明で例示したカチオンを再び例示することができる。
【００７９】
この一般式（１４）で表されるトリフルオロピルビン酸誘導体は、市販のものをそのまま使用することもできるし、公知の方法によって調製することもできる。
【００８０】
一般式（１５）は、Ａの構造によって下記のように異なる化合物を表す。
【００８１】
（１）Ａが
【化４１】
0005742662.tif 000042
【００８２】
の場合、下記一般式（１６）
Ｒ１ＣＯＯＨ  （１６）
（式中、Ｒ１は前記一般式（１）におけるＲ１と同義である。）で表されるカルボン酸、下記一般式（１７）
Ｒ１ＣＯＸ´  （１７）
（式中、Ｒ１は前記一般式（１）におけるＲ１と同義である。Ｘ´はフッ素、塩素、臭素又はヨウ素を表す。）で表されるカルボン酸ハロゲン化物あるいは下記一般式（１８）
（Ｒ１ＣＯ）２Ｏ    （１８）
（式中、Ｒ１は前記一般式（１）におけるＲ１と同義である。）で表されるカルボン酸無水物のいずれかを表す。
【００８３】
（２）Ａが
【化４２】
0005742662.tif 000043
【００８４】
の場合、下記一般式（１９）
Ｒ１ＯＣＯＸ´  （１９）
（式中、Ｒ１は前記一般式（１）におけるＲ１と同義である。Ｘ´はフッ素、塩素、臭素又はヨウ素を表す。）で表されるハロゲン化炭酸アルキル等を表す。
【００８５】
（３）Ａが
【化４３】
0005742662.tif 000044
【００８６】
の場合、下記一般式（２０）
Ｒ１Ｎ＝Ｃ＝Ｏ  （２０）
（式中、Ｒ１は前記一般式（１）におけるＲ１と同義である。）で表されるイソシアナートを表す。
【００８７】
（４）Ａが
【化４４】
0005742662.tif 000045
【００８８】
の場合、下記一般式（２１）
Ｒ１ＳＯ３Ｈ  （２１）
（式中、Ｒ１は前記一般式（１）におけるＲ１と同義である。）で表されるスルホン酸、下記一般式（２２）
Ｒ１ＳＯ２Ｘ´  （２２）（式中、Ｒ１は前記一般式（１）におけるＲ１と同義である。Ｘ´はフッ素、塩素、臭素又はヨウ素を表す。）で表されるスルホン酸ハロゲン化物あるいは下記一般式（２３）
（Ｒ１ＳＯ２）２Ｏ    （２３）
（式中、Ｒ１は前記一般式（１）におけるＲ１と同義である。）で表されるスルホン酸無水物のいずれかを表す。
【００８９】
この一般式（１５）で表される化合物は、市販のものをそのまま使用することもできるし、公知の方法によって調製することもできる。
【００９０】
（第１工程）
第１工程について説明する。第１工程は、一般式（１３）で表されるヒドロキシフルオロアルカンスルホン酸オニウム塩に一般式（１４）で表されるトリフルオロメチルピルビン酸誘導体を付加させる工程である。この付加反応は、一般式（１３）で表されるヒドロキシフルオロアルカンスルホン酸オニウム塩に一般式（１４）で表されるトリフルオロメチルピルビン酸誘導体を、酸触媒存在下、あるいは無触媒条件下で反応させて行うことができる。
【００９１】
一般式（１４）で表されるトリフルオロメチルピルビン酸誘導体を用いる場合、一般式（１３）で表されるヒドロキシフルオロアルカンスルホン酸オニウム塩に対して作用させる、トリフルオロメチルピルビン酸誘導体の使用量は、特に制限するものではないが、通常、ヒドロキシフルオロアルカンスルホン酸オニウム塩１モルに対して、０．１〜５モルであり、好ましくは、０．２〜３モルであり、より好ましくは、０．５〜２モルである。トリフルオロメチルピルビン酸誘導体使用量として、０．８〜１．５モルであることは、特に好ましい。
【００９２】
この付加反応は、溶媒存在下または非存在下で行えるが、通常、非プロトン性溶媒を用いるのが好ましい。非プロトン性溶媒としては、ジイソプロピルエーテル、ジクロロエタン、クロロホルム、トルエン、エチルベンゼン、モノクロロベンゼン、アセトニトリル、Ｎ，Ｎ−ジメチルホルムアミド等が用いられる。これらの溶媒は単独で使用してもよく、あるいは、２種類以上を併用しても差し支えない。
【００９３】
反応温度は特に制限はなく、通常０〜１００℃の範囲であり、好ましくは１０〜８０℃である。反応は撹拌しながら行うのが好ましい。
【００９４】
反応時間は反応温度にも依存するが、通常、数分〜１００時間であり、好ましくは、３０分〜５０時間であり、より好ましくは、１〜２０時間であるが、核磁気共鳴装置（ＮＭＲ）などの分析機器を使用し、原料であるヒドロキシフルオロアルカンスルホン酸オニウム塩が消費された時点を反応の終点とすることが好ましい。
【００９５】
本反応においては、通常は無触媒条件下で行うが、酸触媒を用いても同様に反応は進行する。酸触媒としては、ｐ−トルエンスルホン酸などの有機酸、および／または、硫酸等の無機酸を使用する。
【００９６】
反応終了後、減圧条件下溶媒等を除くことで、目的とする一般式（５）で表される含フッ素スルホン酸オニウム塩を得ることができる。
【００９７】
反応終了後、抽出、再結晶等の通常の手段により、一般式（５）で表される含フッ素スルホン酸オニウム塩を精製することもできる。
【００９８】
一方で、反応終了後溶媒を留去せず、そのまま一般式（２）で表される含フッ素スルホン酸オニウム塩を合成するための原料として用いることができる。
【００９９】
（第２工程）
次いで第２工程について説明する。第２工程は、一般式（５）で表される含フッ素スルホン酸オニウム塩と一般式（１５）で表される化合物を反応させ、一般式（２）で表される含フッ素スルホン酸オニウム塩を合成する工程である。
【０１００】
上述したように、一般式（１５）で表される化合物はＡの構造によって異なるが、反応自体はいずれもほぼ同様の手順で行うことができる。ここではＡが
【化４５】
0005742662.tif 000046
【０１０１】
の場合、すなわちエステル化反応について詳述するが、Ａ以外の化合物の場合の手順は、この記載により当業者にとって容易に行うことができる。
【０１０２】
具体的な方法としては、これまで公知となっているエステル化法のいずれも採用することができる。
【０１０３】
エステル化方法は、一般式（１６）で表されるカルボン酸と、含フッ素スルホン酸オニウム塩を酸触媒の存在下脱水縮合させる方法（フィッシャー・エステル合成反応）や、一般式（１７）で表されるカルボン酸ハライド類もしくは一般式（１８）で表されるカルボン酸無水物と、一般式（５）で表される含フッ素スルホン酸オニウム塩を反応させる方法などで行うことができる。
【０１０４】
一般式（１６）で表されるカルボン酸を用いる場合、含フッ素スルホン酸オニウム塩に対して作用させる、カルボン酸の使用量は、特に制限するものではないが、通常、含フッ素スルホン酸オニウム塩１モルに対して、０．１〜５モルであり、好ましくは、０．２〜３モルであり、より好ましくは、０．５〜２モルである。カルボン酸の使用量として、０．８〜１．５モルであることは、特に好ましい。
【０１０５】
このエステル化反応は、溶媒存在下または非存在下で行えるが、通常、非プロトン性溶媒を用いるのが好ましい。非プロトン性溶媒としては、ジクロロエタン、トルエン、エチルベンゼン、モノクロロベンゼン、アセトニトリル、Ｎ，Ｎ−ジメチルホルムアミド等が用いられる。これらの溶媒は単独で使用してもよく、あるいは、２種類以上を併用しても差し支えない。
【０１０６】
含フッ素スルホン酸オニウム塩はトルエン、エチルベンゼン、モノクロロベンゼン等の芳香族炭化水素にほとんど溶解せず、スラリー状になるが、そのような状態でも反応は進行する。
【０１０７】
反応温度は特に制限はなく、通常、０〜２００℃の範囲であり、好ましくは、２０〜１８０℃であり、より好ましくは、５０〜１５０℃である。反応は攪拌しながら行うのが好ましい。
【０１０８】
反応時間は反応温度にも依存するが、通常、数分〜１００時間であり、好ましくは、３０分〜５０時間であり、より好ましくは、１〜２０時間であるが、ガスクロマトグラフィー（ＧＣ）や核磁気共鳴装置（ＮＭＲ）などの分析機器を使用し、原料である一般式（５）で表される含フッ素スルホン酸オニウム塩が消費された時点を反応の終点とすることが好ましい。
【０１０９】
本反応においては、通常は触媒を用い、酸触媒が好ましい。酸触媒としては、エステル化反応で公知の触媒から選択すればよいが、ｐ−トルエンスルホン酸などの有機酸、および／または、硫酸等の無機酸を使用する。また、反応系内に脱水剤を添加してもよく、脱水剤として１，１’−カルボニルジイミダゾール、Ｎ，Ｎ’−ジシクロヘキシルカルボジイミド等が使用できる。かかる酸触媒の使用量としては、特に制限はないが、含フッ素スルホン酸オニウム塩１モルに対して、０．０００１〜１０モルであり、好ましくは、０．００１〜５モルであり、より好ましくは、０．０１〜１．５モルである。
【０１１０】
酸触媒を用いたエステル化反応は、ディーンスターク装置を用いるなどして、脱水しながら実施すると、反応時間が短縮化される傾向があることから好ましい。    反応終了後、抽出、蒸留、再結晶等の通常の手段により、一般式（２）で表される含フッ素スルホン酸オニウム塩を得ることができる。また、必要により再結晶等により精製することもできる。
【０１１１】
一方、一般式（１７）で表されるカルボン酸ハライド類もしくは一般式（１８）で表されるカルボン酸無水物を用いる場合、含フッ素スルホン酸オニウム塩に対して作用させる、一般式（１７）で表されるカルボン酸ハライド類もしくは一般式（１８）で表されるカルボン酸無水物の使用量は、特に制限するものではないが、通常、含フッ素スルホン酸オニウム塩１モルに対して、０．１〜５モルであり、好ましくは、０．２〜３モルであり、より好ましくは、０．５〜２モルである。カルボン酸ハライド類もしくはカルボン酸無水物の使用量として、０．８〜１．５モルであることは、特に好ましい。
【０１１２】
反応は、無溶媒で行ってもよく、あるいは反応に対して不活性な溶媒中で行ってもよい。かかる溶媒としては、反応不活性な溶媒であれば特に限定するものではなく、例えば、水、有機溶媒あるいはこれらの混合系で行ってもよい。該有機溶媒としては、アセトン、メチルエチルケトンまたはメチルイソブチルケトン等のケトン系溶媒、酢酸エチルまたは酢酸ブチル等のエステル系溶媒、ジエチルエーテル、ジエチレングリコールジメチルエーテル、テトラヒドロフランまたはジオキサン等のエーテル系溶媒、ジクロロメタン、クロロホルム、四塩化炭素、１，２−ジクロロエタン、テトラクロロエチレン、クロロベンゼン、オルソクロルベンゼン等のハロゲン系溶媒、アセトニトリル、Ｎ，Ｎ−ジメチルホルムアミド、Ｎ，Ｎ−ジメチルイミダゾリジノン、ジメチルスルホキシド、スルホラン等の極性溶媒などが例表される。これらの溶媒は単独で使用してもよく、あるいは、２種類以上を併用しても差し支えない。
【０１１３】
反応温度は特に制限はなく、通常、−７８〜１５０℃の範囲であり、好ましくは、−２０〜１２０℃であり、より好ましくは、０〜１００℃である。
【０１１４】
反応時間は反応温度にも依存するが、通常、数分〜１００時間であり、好ましくは、３０分〜５０時間であり、より好ましくは、１〜２０時間であるが、ガスクロマトグラフィー（ＧＣ）や核磁気共鳴装置（ＮＭＲ）などの分析機器を使用し，原料である含フッ素スルホン酸オニウム塩が消費された時点を反応の終点とすることが好ましい。
【０１１５】
一般式（１７）で表されるカルボン酸ハライド類（Ｚがハロゲン原子）を使用する場合には、無触媒下、副生するハロゲン化水素（例えば、塩化水素など）を、反応系外に除去しながら行ってもよく、あるいは、脱ハロゲン化水素剤（受酸剤）を用いて行っても良い。
【０１１６】
該受酸剤としては、例えば、トリエチルアミン、ピリジン、ピコリン、ジメチルアニリン、ジエチルアニリン、１，４−ジアザビシクロ［２．２．２］オクタン（ＤＡＢＣＯ）、１，８−ジアザビシクロ［５．４．０］ウンデカ−７−エン（ＤＢＵ）等の有機塩基、あるいは、炭酸水素ナトリウム、炭酸ナトリウム、炭酸カリウム、炭酸リチウム、水酸化ナトリウム、水酸化カリウム、水酸化カルシウム、酸化マグネシウム等の無機塩基などが例表される。かかる受酸剤の使用量としては、特に制限はないが、含フッ素スルホン酸オニウム塩１モルに対して、０．０５〜１０モルであり、好ましくは、０．１〜５モルであり、より好ましくは、０．５〜３モルである。
【０１１７】
反応終了後、抽出、再沈殿、再結晶等の通常の手段により、一般式（２）で表される含フッ素スルホン酸塩を得ることができる。また、必要により洗浄、再結晶等により精製することもできる。
【０１１８】
［レジスト組成物］
本発明のレジスト組成物は、ベース樹脂、酸発生剤、溶剤を含み、塩基性化合物、可塑剤、レべリング剤、界面活性剤、付加的樹脂、安定剤、着色剤、増粘剤、消泡剤、相溶化剤、密着剤、酸化防止剤などの種々添加剤を含むことができる。
【０１１９】
［ベース樹脂］
本発明のレジスト組成物に配合するベース樹脂について説明する。ベース樹脂は、光照射により酸発生剤から発生した酸により酸不安定性基が脱離して、光照射前アルカリ水溶液に不溶解であった樹脂が可溶性に変化する樹脂、または、光照射により酸発生剤から発生した酸により中性ヒドロキシル基が架橋剤と反応して、光照射前アルカリ水溶液に溶解性であった樹脂が不溶性または難溶性に変化する樹脂であり、それぞれポジ型またはネガ型レジストに用いられる。
【０１２０】
ベース樹脂は、アクリル酸エステル、含フッ素アクリル酸エステル、メタクリル酸エステル、含フッ素メタクリル酸エステル、スチレン系化合物、含フッ素スチレン系化合物、ビニルエーテル類、含フッ素ビニルエーテル類、アリルエーテル類、含フッ素アリルエーテル類、アクリルアミド類、メタクリルアミド類、ビニルエステル類、アリルエステル類、オレフィン類、含フッ素オレフィン類、ノルボルネン化合物、含フッ素ノルボルネン化合物からなる群より選ばれた一種または二種以上の単量体を（共）重合させて得られる高分子重合体または高分子共重合体（「高分子（共）重合体」と表示することがある。）である。
【０１２１】
ベース樹脂として、酸不安定性または中性ヒドロキシル基を有する重合体を得る方法は、前記単量体のうち酸不安定性または中性ヒドロキシル基を有する単量体を（共）重合させる方法が簡便であり好ましい。また、予め酸不安定性等を有しない単量体から調製した重合体に後から高分子反応によって酸不安定基等を導入することもできる。
【０１２２】
ベース樹脂は、酸不安定性基または中性ヒドロキシル基などを側鎖に有してレジストとして機能する繰り返し単位（Ａ）または繰り返し単位（Ｂ）のみから構成されていてもよいが、共重合体として他の繰り返し単位を含むこともできる。共重合体における他の繰り返し単位はレジスト機能に付け加え、レジストのドライエッチング耐性やアルカリ現像液（標準現像液）適性、基板密着性、レジストプロファイル、レジストの一般的な必要性能である解像力、耐熱性、撥水性、感度等を調節するために適宜組み合わされる。
【０１２３】
ベース樹脂の分子量は、ゲルパーミエーションクロマトグラフィー（ＧＰＣ）により測定した質量平均分子量で１，０００〜１，０００，０００であり、２，０００〜５００，０００が好ましい。質量平均分子量１，０００未満では、これを用いて調製したレジストの塗布膜（レジスト膜）の強度が不十分であり、１，０００，０００を超えると溶媒への溶解性が低下し、平滑な塗膜を得るのが困難であり、それぞれ好ましくない。分散度（Ｍｗ／Ｍｎ）は、１．０１〜５．００が好ましく、１．０１〜４．００がより好ましく、１．０１〜３．００が特に好ましく、１．１０〜２．５０がより好ましい。
【０１２４】
ベース樹脂においては、酸不安定基または中性ヒドロキシル基によるレジスト機能を有する繰り返し単位を１〜１００モル％を有し、好ましくは１〜９９モル％であり、より好ましくは５〜８０モル％、さらに好ましくは１０〜６０モル％を有することができる。酸不安定性基または中性ヒドロキシル基を有する繰り返し単位が１モル％よりも小さい場合には、露光によるアルカリ現像液に対する溶解性の変化が小さすぎて好ましくない。ベース樹脂は、さらに、レジスト機能を有しない繰り返し単位を５〜９９モル％、好ましくは２０〜９５モル％、より好ましくは４０〜９０％を含むことができる。５モル％未満では特に基板密着性の改善が図れず、９９モル％を超えるとレジスト機能を有する繰り返し単位の含有量が低下し、また感度および溶解性変化を十分確保することができないので好ましくない。
【０１２５】
＜繰り返し単位＞
ベース樹脂は、下記一般式（２４−１）、（２４−２）または（２４−３）で表される繰り返し単位（Ａ）または繰り返し単位（Ｂ）を少なくとも含み、さらに繰り返し単位（Ｃ）を含むことができる。
【化４６】
0005742662.tif 000047
【化４７】
0005742662.tif 000048
【化４８】
0005742662.tif 000049
【０１２６】
式中、Ｒ８は単量体の重合性二重結合含有基が開裂して形成される基であり、Ｒ９−１は、酸不安定性基を表し、Ｒ９−２は、中性ヒドロキシル基含有基を表し、Ｒ９−３は、酸不安定性基もしくは中性ヒドロキシル基含有基以外の基を表す。Ｗ１は連結基を表し、単結合、非置換もしくは置換メチレン基、二価の環状の脂環式炭化水素基、二価の芳香族炭化水素基、置換もしくは非置換の縮合多環式芳香族基、二価のヘテロ環基、エーテル基、カルボニル基、エステル結合、オキシカルボニル結合、チオエーテル基、アミド結合、スルフォンアミド結合、ウレタン結合、ウレア結合からなる群から選択される単独または２以上の原子団の組み合わせからなる二価の連結基を表し、連結基は同一の原子団を複数有することができ、炭素原子に結合する任意の数の水素原子はフッ素原子で置換していてもよく、連結基内で各原子は相互に結合して環を形成してもよい。
【０１２７】
Ｒ８は、下記式で表される何れかの基であるのが好ましい。
【化４９】
0005742662.tif 000050
【０１２８】
Ｒ８は、下記式で表される重合性二重結合含有基の二重結合が開裂して形成される基である。
【化５０】
0005742662.tif 000051
【０１２９】
繰り返し単位（Ａ）の場合、連結基Ｗ１は、連結基Ｗ’を用いて（Ｒ８：主鎖）−Ｗ’−Ｃ（＝Ｏ）−Ｏ−（Ｒ９−１：酸不安定性基）または（Ｒ８：主鎖）−Ｗ’−Ｏ−（Ｒ９−１：酸不安定性基）で表され、Ｗ１−Ｒ９−１の末端は、例えばエステル構造（−（Ｃ＝Ｏ）ＯＲ９−１、アルコキシカルボニル基）またはエーテル構造（−Ｏ−Ｒ９−１、アルコキシ基）をとる。一方、繰り返し単位（Ｂ）の場合、連結基Ｗ１は、連結基Ｗ’を用いて（Ｒ８：主鎖）−Ｗ’−Ｃ（＝Ｏ）−ＯＲ９−２または（Ｒ８：主鎖）−Ｗ’−ＯＲ９−２で表され、Ｗ１−ＯＲ９−２の末端は、例えばカルボキシル基（−（Ｃ＝Ｏ）ＯＨ）またはヒドロキシ基（−Ｏ−Ｈ）をとる。また、繰り返し単位（Ｃ）の場合、連結基Ｗ１は、連結基Ｗ’を用いて（Ｒ８：主鎖）−Ｗ’− Ｒ９−３で表される。
【０１３０】
前記した、組み合わされて形成される連結基Ｗ’としては、
−（ＣＲ１０Ｒ１１）m−
−（ＣＲ１０Ｒ１１）m−Ｃ（＝Ｏ）−Ｏ−（ＣＲ１０Ｒ１１）n−
−（ＣＲ１０Ｒ１１）m−Ｃ（＝Ｏ）−Ｏ−（ＣＲ１０Ｒ１１）n−Ｂ−（ＣＲ１０Ｒ１１）l−
−（ＣＲ１０Ｒ１１）m−Ｏ−（ＣＲ１０Ｒ１１）n−
−（ＣＲ１０Ｒ１１）m−Ｏ−（ＣＲ１０Ｒ１１）n−Ｂ−（ＣＲ１０Ｒ１１）l−
−（ＣＲ１０Ｒ１１）n−Ｂ−（ＣＲ１０Ｒ１１）l−Ｃ（＝Ｏ）−Ｏ−（ＣＲ１０Ｒ１１）m−
−（ＣＲ１０Ｒ１１）n−Ｂ−（ＣＲ１０Ｒ１１）l−Ｏ−（ＣＲ１０Ｒ１１）m−などが挙げられる。
【０１３１】
ここで、Ｒ１０、Ｒ１１は一価の有機基であり、ｌ、ｍ、ｎは０〜１０の整数を表し、ｍは１〜４が好ましく、ｌ、ｎは０または１が好ましい。Ｂは二価の環式基であり、脂環式炭化水素基または芳香族炭化水素基である。
【０１３２】
ここで、置換メチレン基（−ＣＲ１０Ｒ１１−）においてＲ１０、Ｒ１１で表される一価の有機基は、特に限定されないが、水素原子、ハロゲン原子もしくはヒドロキシル基または置換もしくは非置換のアルキル基、置換もしくは非置換の脂環式炭化水素基、置換もしくは非置換のアルコキシル基、置換もしくは非置換のアリール基および置換もしくは非置換の縮合多環式芳香族基から選ばれた炭素数１〜３０の一価の基であって、これらの一価の有機基はフッ素原子、酸素原子、硫黄原子、窒素原子、炭素―炭素二重結合を有することができる。Ｒ１０、Ｒ１１ は相互に同一でも異なってもよく、複数のＲ１０またはＲ１１を含む場合、それぞれ同一でも異なっていてもよい。Ｒ１０、Ｒ１１は、分子内の原子とともに組み合わされて環を形成してもよく、この環は脂環式炭化水素構造であることが好ましい。Ｒ１０、Ｒ１１で表される一価の有機基としては次のものが挙げられる。
【０１３３】
Ｒ１０、Ｒ１１は、それぞれ独立に水素原子、フッ素原子、アルキル基、置換アルキル基、脂環式炭化水素基であるものが好ましい。これらは、一個以上の水素原子がフッ素原子で置換したものであってもよい。これらのうち、−ＣＲ１０Ｒ１１−であってＲ１０およびＲ１１がそれぞれ独立に水素原子、フッ素原子または低級アルキル基であるもの、−（単結合）をさらに好ましいものとして挙げることができる。
【０１３４】
次に、Ｒ１０、Ｒ１１の詳細を説明する。Ｒ１０、Ｒ１１における非環式のアルキル基としては、炭素数１〜３０のものであり、炭素数１〜１２のものが好ましい。例えば、メチル基、エチル基、ｎ−プロピル基、ｉ−プロピル基、ｎ−ブチル基、１−メチルプロピル基、２−メチルプロピル基、tert-ブチル基、ｎ−ペンチル基、ｉ−ペンチル基、１，１−ジメチルプロピル基、１−メチルブチル基、１，１−ジメチルブチル基、ｎ−ヘキシル基、ｎ−ヘプチル基、ｉ−ヘキシル基、ｎ−オクチル基、ｉ−オクチル基、２−エチルヘキシル基、ｎ−ノニル基、ｎ−デシル基、ｎ−ウンデシル基、ｎ−ドデシル基等を挙げることができ、低級アルキル基が好ましく、メチル基、エチル基、ｎ−プロピル基、ｉ−プロピル基などが特に好ましいものとして挙げることができる。
【０１３５】
非環式の置換アルキル基としては、アルキル基が有する水素原子の１個または２個以上を炭素数１〜４個のアルコキシル基、ハロゲン原子、アシル基、アシロキシ基、シアノ基、ヒドロキシル基、カルボキシ基、アルコキシカルボニル基、ニトロ基等により置換されたものが挙げられ、フッ素原子で置換されたフルオロアルキル基が好ましく、具体的には、トリフルオロメチル基、ペンタフルオロエチル基、２，２，２−トリフルオロエチル基、ｎ−ヘプタフルオロプロピル基、２，２，３，３，３−ペンタフルオロプロピル基、３，３，３−トリフルオロプロピル基、ヘキサフルオロイソプロピル基などの低級フルオロアルキル基を挙げることができる。
【０１３６】
脂環式炭化水素基あるいはそれらが結合する炭素原子を含めて形成する脂環式炭化水素基としては、単環式でも、多環式でもよい。具体的には、炭素数３以上のモノシクロ、ビシクロ、トリシクロ、テトラシクロ構造等を有する基を挙げることができる。その炭素数は３〜３０個が好ましく、特に炭素数３〜２５個が好ましい。これらの脂環式炭化水素基は置換基を有していてもよい。
【０１３７】
単環式基としては環炭素数３〜１２のものが好ましく、環炭素数３〜７のものがさらに好ましい。例えば、好ましいものとしてシクロプロピル基、シクロブチル基、シクロペンチル基、シクロヘキシル基、シクロヘプチル基、シクロオクチル基、シクロデカニル基、シクロドデカニル基、４−tert-ブチルシクロヘキシル基を挙げることができる。また、多環式基としては、環炭素数７〜１５のアダマンチル基、ノルアダマンチル基、デカリン残基、トリシクロデカニル基、テトラシクロドデカニル基、ノルボルニル基、セドロール基等を挙げることができる。脂環式炭化水素基はスピロ環であってもよく、炭素数３〜６のスピロ環が好ましい。好ましくは、アダマンチル基、デカリン残基、ノルボルニル基、セドロール基、シクロヘキシル基、シクロヘプチル基、シクロオクチル基、シクロデカニル基、シクロドデカニル基、トリシクロデカニル基などである。これらの有機基の環炭素または連結基の水素原子の１個または２個以上がそれぞれ独立に前記の炭素数１〜３０のアルキル基もしくは置換アルキル基、ヒドロキシル基、アルコキシル基、カルボキシル基、アルコキシカルボニル基またはそれらに含まれる１個または２個以上の水素原子がフッ素原子もしくはトリフルオロメチル基で置換した単環式基を挙げることができる。
【０１３８】
ここで、炭素数１〜３０のアルキル基としては、低級アルキル基が好ましく、さらに好ましくはメチル基、エチル基、プロピル基およびイソプロピル基よりなる群から選択されたアルキル基である。また、置換アルキル基の置換基としては、ヒドロキシル基、ハロゲン原子、アルコキシル基を挙げることができる。アルコキシル基としてはメトキシ基、エトキシ基、プロポキシ基、ブトキシ基等の炭素数１〜４個のものを挙げることができる。アルコキシカルボニル基としては、メトキシカルボニル基、エトキシカルボニル基、イソプロポキシカルボニル基を挙げることができる。
【０１３９】
アルコキシル基としてはメトキシ基、エトキシ基、プロポキシ基、ブトキシ基等の炭素数１〜４個のものを挙げることができる。
【０１４０】
置換もしくは非置換のアリール基としては、炭素数１〜３０のものである。単環式基としては環炭素数３〜１２のものが好ましく、環炭素数３〜６のものがさらに好ましい。例えば、フェニル基、ビフェニル基、ターフェニル基、ｏ−トリル基、ｍ−トリル基、ｐ−トリル基、ｐ−ヒドロキシフェニル基、ｐ−メトキシフェニル基、メシチル基、ｏ−クメニル基、２，３−キシリル基、２，４−キシリル基、２，５−キシリル基、２，６−キシリル基、３，４−キシリル基、３，５−キシリル基、ｏ−フルオロフェニル基、ｍ−フルオロフェニル基、ｐ−フルオロフェニル基、ｏ−トリフルオロメチルフェニル基、ｍ−トリフルオロメチルフェニル基、ｐ−トリフルオロメチルフェニル基、２，３−ビストリフルオロメチルフェニル基、２，４−ビストリフルオロメチルフェニル基、２，５−ビストリフルオロメチルフェニル基、２，６−ビストリフルオロメチルフェニル基、３，４−ビストリフルオロメチルフェニル基、３，５−ビストリフルオロメチルフェニル基、ｐ−クロロフェニル基、ｐ−ブロモフェニル基、ｐ−ヨードフェニル基等を挙げることができる。
【０１４１】
置換もしくは非置換の炭素数１〜３０の縮合多環式芳香族基としては、ペンタレン、インデン、ナフタレン、アズレン、ヘプタレン、ビフェニレン、インダセン、アセナフチレン、フルオレン、フェナレン、フェナントレン、アントラセン、フルオランセン、アセフェナントリレン、アセアントリレン、トリフェニレン、ピレン、クリセン、ナフタセン、ピセン、ペリレン、ペンタフェン、ペンタセン、テトラフェニレン、ヘキサフェン、ヘキサセン、ルビセン、コロネン、トリナフチレン、ヘプタフェン、ヘプタセン、ピラントレン、オヴァレン等から一個の水素原子が除いて得られる一価の有機基を挙げることができ、これらの１個または２個以上の水素原子がフッ素原子、炭素数１〜４のアルキル基または含フッ素アルキル基で置換したものを好ましいものとして挙げることができる。
【０１４２】
環原子数３〜２５の単環式または多環式のヘテロ環基としては、例えば、ピリジル基、フリル基、チエニル基、ピラニル基、ピロリル基、チアントレニル基、ピラゾリル基、イソチアゾリル基、イソオキサゾリル基、ピラジニル基、ピリミジニル基、ピリダジニル基、テトラヒドロピラニル基、テトラヒドロフラニル基、テトラヒドロチオピラニル基、テトラヒドロチオフラニル基、３−テトラヒドロチオフェン−１，１−ジオキシド基等およびこれらの環を構成する原子の１個または２個以上の水素原子がアルキル基、脂環式炭化水素基、アリール基、ヘテロ環基で置換したヘテロ環基を挙げることができる。また、単環式または多環式のエーテル環、ラクトン環を有するものが好ましく、次に例示する。
【化５１】
0005742662.tif 000052
【０１４３】
前記式中、Ｒa 、Ｒbは各々独立に、水素原子、炭素数１〜４個のアルキル基を表す。ｎは、２〜４の整数を表す。
【０１４４】
次に、連結基Ｗ’において環式基Ｂで表される二価の脂環式炭化水素基は、単環式でも、多環式でもよい。具体的には、炭素数３以上のモノシクロ、ビシクロ、トリシクロ、テトラシクロ構造等を有する基を挙げることができる。その炭素数は３〜３０個が好ましく、特に炭素数３〜２５個が好ましい。これらの脂環式炭化水素基は置換基を有していてもよい。
【０１４５】
単環式基としては環炭素数３〜１２のものが好ましく、環炭素数３〜７のものがさらに好ましい。例えば、好ましいものとしてシクロプロピレン基、シクロブチレン基、シクロペンチレン基、シクロヘキシレン基、シクロヘプチレン基、シクロオクチレン基、シクロデカニレン基、シクロドデカニレン基、４−tert-ブチルシクロヘキシレン基を挙げることができる。また、多環式基としては、環炭素数７〜１５のアダマンチレン基、ノルアダマンチレン基、デカリンの二価の残基、トリシクロデカニレン基、テトラシクロドデカニレン基、ノルボルニレン基、セドロールなどの二価の残基を挙げることができる。脂環式炭化水素基はスピロ環であってもよく、その際、炭素数３〜６のスピロ環が好ましい。また、これらの有機基として、その環炭素または連結基の水素原子の１個または２個以上がそれぞれ独立に、Ｒ１０またはＲ１１について説明した炭素数１〜３０のアルキル基もしくは置換アルキル基、ヒドロキシル基、アルコキシル基、カルボキシル基、アルコキシカルボニル基またはそれらの基に含まれる１個または２個以上の水素原子がフッ素原子もしくはトリフルオロメチル基で置換したものを挙げることができる。
【０１４６】
二価の芳香族炭化水素基としては、炭素数１〜３０のものである。単環式基としては環炭素数３〜１２のものが好ましく、環炭素数３〜６のものがさらに好ましい。例えば、ベンゼン、ビフェニル、ターフェニル、トルエン、フェノール、アニソール、メシチレン、クメン、２，３−キシリレン、２，４−キシレン、２，５−キシレン、２，６−キシレン、３，４−キシレン、３，５−キシレン、フルオロベンゼン、トリフルオロメチルベンゼン、ｏ−ビストリフルオロメチルベンゼン、ｍ−ビストリフルオロメチルベンゼン、ｐ−ビストリフルオロメチルベンゼン、クロロベンゼン、ブロモベンゼン、ヨードベンゼン等から二個の水素原子を除いて得られる二価の基を挙げることができる。
【０１４７】
連結基Ｗ’で表される置換もしくは非置換の縮合多環式芳香族基としては、炭素数１〜３０が好ましく、ペンタレン、インデン、ナフタレン、アズレン、ヘプタレン、ビフェニレン、インダセン、アセナフチレン、フルオレン、フェナレン、フェナントレン、アントラセン、フルオランセン、アセフェナントリレン、アセアントリレン、トリフェニレン、ピレン、クリセン、ナフタセン、ピセン、ペリレン、ペンタフェン、ペンタセン、テトラフェニレン、ヘキサフェン、ヘキサセン、ルビセン、コロネン、トリナフチレン、ヘプタフェン、ヘプタセン、ピラントレン、オヴァレン等から二個の水素原子を除いて得られる二価の有機基を挙げることができ、これらの１個または２個以上の水素原子がフッ素原子、炭素数１〜４のアルキル基または含フッ素アルキル基で置換したものであることができる。
【０１４８】
連結基Ｗ’で表される環原子数３〜２５の単環式または多環式のヘテロ環基としては、例えば、ピリジン、フラン、チエニン、ピラニン、ピロリン、チアントレン、ピラゾン、イソチアゾン、イソオキサゾン、ピラジン、ピリミジン、ピリダジン、テトラヒドロピラニン、テトラヒドロフラニン、テトラヒドロチオピラニン、テトラヒドロチオフラン等から二個の水素原子を除いて得られる二価の有機基およびこれらの環を構成する原子の１個または２個以上の水素原子がアルキル基（低級アルキル基が好ましい。）、脂環式炭化水素基、アリール基、ヘテロ環基で置換したヘテロ環基を挙げることができる。これらのうち、単環式または多環式のエーテル環が好ましく、それらを次に例示する。
【化５２】
0005742662.tif 000053
【０１４９】
連結基Ｗ’としては、前記した通り、上に一般式で説明しまたは具体的に例示した二価の基を組み合わせた二価の基であってもよい。
【０１５０】
連結基Ｗ’は、具体的には、−（単結合）、−ＣＨ2−、−（ＣＨ2）２−、−（ＣＨ2）３−、−（ＣＨ（ＣＨ３）ＣＨ2）−、−（ＣＨ2）３−、  −Ｂ−ＣＨ2−、−Ｃ6Ｈ4−、  −Ｏ−Ｃ6Ｈ4−、−ＣＨ2−Ｏ−ＣＨ2−、−ＣＨ2−Ｃ（＝Ｏ）−Ｏ−ＣＨ2−、−Ｂ−、−Ｂ−Ｃ（＝Ｏ）−Ｏ−ＣＨ２−、  −ＣＨ2−Ｃ（＝Ｏ）−Ｏ−Ｂ−、など、および、−ＣＲ１０Ｒ１１−、−（ＣＲ１０Ｒ１１）２−、−Ｏ−（ＣＲ１０Ｒ１１−Ｃ６Ｈ４）２−または−Ｏ−ＣＲ１０Ｒ１１−Ｃ６Ｈ４−が好ましい（Ｂは前記環式基を表す）。
【０１５１】
また、連結基Ｗ１として、下記式で表される連結基は好ましい。カッコ内のＲＸおよびＲＹは結合方向を示すため参考に付記したものであり、Ｗ１には含まれない。
【化５３】
0005742662.tif 000054
【０１５２】
式中、Ｒ１２は、水素原子、フッ素原子または含フッ素アルキル基である。このような含フッ素アルキル基としては、特に限定されないが、炭素数１〜１２のものであり、炭素数１〜３のものが好ましく、トリフルオロメチル基、ペンタフルオロエチル基、２，２，２−トリフルオロエチル基、ｎ−ヘプタフルオロプロピル基、２，２，３，３，３−ペンタフルオロプロピル基、３，３，３−トリフルオロプロピル基、ヘキサフルオロイソプロピル基などを挙げることができる。Ｒ１２は、フッ素原子またはトリフルオロメチル基がさらに好ましい。Ｊは、二価の有機基であり、前記−（ＣＲ１０Ｒ１１）ｍ−（ｍは１〜１０の整数。）として説明した置換メチレン基が好ましく、具体的には次の例が挙げられる。
【０１５３】
式中、Ｏ、Ｃをもってそれぞれ置換メチレン基に隣接する酸素原子および炭素原子を表示する。
【化５４】
0005742662.tif 000055
【化５５】
0005742662.tif 000056
【化５６】
0005742662.tif 000057
【０１５４】
＜繰り返し単位（Ａ）＞
一般式（２４−１）で表される繰り返し単位（Ａ）においてＲ９−１で表される酸不安定性基としては、下記一般式（ｄ）〜（ｈ）のいずれかで表される有機基が好ましい。
【０１５５】
Ｒ１３−Ｏ−Ｃ（＝Ｏ）−          （ｄ）
Ｒ１３−Ｏ−ＣＨＲ１４−            （ｅ）
ＣＲ１５Ｒ１６Ｒ１７−                （ｆ）
ＳｉＲ１５Ｒ１６Ｒ１７−              （ｇ）
Ｒ１３−Ｃ（＝Ｏ）−              （ｈ）
上述した一般式（ｄ）〜（ｈ）における、Ｒ１３、Ｒ１４、Ｒ１５、Ｒ１６およびＲ１７は以下に説明する一価の有機基を表す。一般式（ｄ）〜（ｈ）のうち、（ｄ）、（ｅ）、（ｆ）は光酸発生剤が受光して発生した酸（Ｈ+）により酸不安定性基が脱離すると共に酸を再生する機構を有する化学増幅型として機能するので、３００ｎｍ以下の高エネルギー線で露光するパターン形成方法に適用するレジスト組成物として使用するのに特に好ましい。
【０１５６】
Ｒ１３はアルキル基、脂環式炭化水素基またはアリール基を示す。Ｒ１４は、水素原子、アルキル基、脂環式炭化水素基、アルケニル基、アラルキル基、アルコキシル基またはアリール基を示す。Ｒ１５、Ｒ１６およびＲ１７は、それぞれ同一でも異なっていてもよく、アルキル基、脂環式炭化水素基、アルケニル基、アラルキル基もしくはアリール基を示す。Ｒ１３〜Ｒ１５として前述した基は、置換基を有していてもよい。また、Ｒ１３〜Ｒ１５の内の２つの基が結合して環を形成してもよい。
【０１５７】
ここで、アルキル基としてはメチル基、エチル基、プロピル基、イソプロピル基、ｎ−ブチル基、sec−ブチル基、tert-ブチル基の様な炭素数１〜４個のものが好ましく、脂環式炭化水素基としては、炭素数３〜３０個のものが挙げられ、具体的には、シクロプロピル基、シクロペンチル基、シクロヘキシル基、アダマンチル基、ノルボルニル基、ボルニル基、トリシクロデカニル基、ジシクロペンテニル基、ノボルナンエポキシ基、メンチル基、イソメンチル基、ネオメンチル基、テトラシクロドデカニル基、ステロイド残基の様な炭素数３〜３０個のものが好ましく、アルケニル基としてはビニル基、プロペニル基、アリル基、ブテニル基の様な炭素数２〜４個のものが好ましく、アリール基としてはフェニル基、キシリル基、トルイル基、クメニル基、ナフチル基、アントラセニル基の様な炭素数６〜１４個のものが好ましく、これらは置換基を有していてもよい。アラルキル基としては、炭素数７〜２０個のものが挙げられ、置換基を有していてもよい。ベンジル基、フェネチル基、クミル基等が挙げられる。
【０１５８】
また、前記有機基がさらに有する置換基としては、ヒドロキシル基、ハロゲン原子（フッ素が好ましい。）、ニトロ基、シアノ基、前記のアルキル基もしくは脂環式炭化水素基、メトキシ基、エトキシ基、ヒドロキシエトキシ基、プロポキシ基、ヒドロキシプロポキシ基、ｎ−ブトキシ基、イソブトキシ基、sec−ブトキシ基、tert-ブトキシ基等のアルコキシル基、メトキシカルボニル基、エトキシカルボニル基等のアルコキシカルボニル基、ベンジル基、フエネチル基、クミル基等のアラルキル基、アラルキルオキシ基、ホルミル基、アセチル基、ブチリル基、ベンゾイル基、シアナミル基、バレリル基等のアシル基、ブチリルオキシ基等のアシロキシ基、前記のアルケニル基、ビニルオキシ基、プロペニルオキシ基、アリルオキシ基、ブテニルオキシ基等のアルケニルオキシ基、前記のアリール基、フエノキシ基等のアリールオキシ基、ベンゾイルオキシ基等のアリールオキシカルボニル基を挙げることができる。
【０１５９】
また、下記式（Ｅ−１４）、式（Ｅ−１５）で表されるラクトン基が挙げられる。
【化５７】
0005742662.tif 000058
【化５８】
0005742662.tif 000059
【０１６０】
前記式中、Ｒa は炭素数１〜４のアルキル基またはパーフルオロアルキル基を表す。Ｒbは各々独立に、水素原子、炭素数１〜４のアルキル基もしくはパーフルオロアルキル基、ヒドロキシル基、カルボン酸基、アルキロキシカルボニル基、アルコキシル基などを表す。ｎは、１〜４の整数を表す。
【０１６１】
これらのうち、（ｄ）、（ｅ）、（ｆ）は化学増幅型として機能するので、レーザー光や電子線の高エネルギー線で露光するパターン形成方法に適用するレジスト組成物として使用するのに特に好ましい。
【０１６２】
次に、前記酸不安定性基を具体的に示す。
【０１６３】
前記の一般式（ｄ）Ｒ１３−Ｏ−Ｃ（＝Ｏ）−で表されるアルコキシカルボニル基としては、tert-ブトキシカルボニル基、tert-アミルオキシカルボニル基、メトキシカルボニル基、エトキシカルボニル基、ｉ−プロポキシカルボニル基、シクロヘキシルオキシカルボニル基、イソボルニルオキシカルボニル基、アダマンタンオキシカルボニル基等を例示できる。
【０１６４】
前記の一般式（ｅ）Ｒ１３−Ｏ−ＣＨＲ１４−で表されるアセタール基としては、メトキシメチル基、エトキシメチル基、１−エトキシエチル基、１−ブトキシエチル基、１−イソブトキシエチル基、１−シクロヘキシルオキシエチル基、１−ベンジルオキシエチル基、１−フェネチルオキシエチル基、１−エトキシプロピル基、１−ベンジルオキシプロピル基、１−フェネチルオキシプロピル基、１−エトキシブチル基、１−シクロヘキシロキシエチル基、１−エトキシイソブチル基、１−メトキシエトキシメチル基、テトラヒドロピラニル基、テトラヒドロフラニル基などが挙げられる。またヒドロキシル基に対してビニルエーテル類を付加させて得られるアセタール基を挙げることができる。
【０１６５】
前記の一般式（ｆ）ＣＲ１５Ｒ１６Ｒ１７−で表される３級炭化水素基としては、tert-ブチル基、tert-アミル基、１，１−ジメチルプロピル基、１−エチル−１−メチルプロピル基、１，１−ジメチルブチル基、１−エチル−１−メチルブチル基、１，１−ジエチルプロピル基、１，１−ジメチル−１−フェニルメチル基、１−メチル−１−エチル−１−フェニルメチル基、１，１−ジエチル−１−フェニルメチル基、１−メチルシクロヘキシル基、１−エチルシクロヘキシル基、１−メチルシクロペンチル基、１−エチルシクロペンチル基、１−イソボルニル基、１−メチルアダマンチル基、１−エチルアダマンチル基、１−イソプロピルアダマンチル基、１−イソプロピルノルボルニル基、１−イソプロピル−（４−メチルシクロヘキシル）基などを例示できる。
【０１６６】
次に、脂環式炭化水素基または脂環式炭化水素基を含む酸不安定性基の具体例を式（Ｅ−１６）、式（Ｅ−１７）に示す。
【化５９】
0005742662.tif 000060
【化６０】
0005742662.tif 000061
【０１６７】
式（Ｅ−１６）、式（Ｅ−１７）の式中、メチル基（ＣＨ3）はそれぞれ独立にエチル基であってもよい。また、環炭素の１個または２個以上が置換基を有することができるのは前記のとおりである。
【０１６８】
前記の一般式（ｇ）ＳｉＲ１５Ｒ１６Ｒ１７−で表されるシリル基としては、例えば、トリメチルシリル基、エチルジメチルシリル基、メチルジエチルシリル基、トリエチルシリル基、ｉ−プロピルジメチルシリル基、メチルジ−ｉ−プロピルシリル基、トリ−ｉ−プロピルシリル基、tert-ブチルジメチルシリル基、メチルジ−tert-ブチルシリル基、トリ−tert-ブチルシリル基、フェニルジメチルシリル基、メチルジフェニルシリル基、トリフェニルシリル基等を挙げることができる。
【０１６９】
前記の一般式（ｈ）Ｒ１３−Ｃ（＝Ｏ）−で表されるアシル基としては、アセチル基、プロピオニル基、ブチリル基、ヘプタノイル基、ヘキサノイル基、バレリル基、ピバロイル基、イソバレリル基、ラウリロイル基、ミリストイル基、パルミトイル基、ステアロイル基、オキサリル基、マロニル基、スクシニル基、グルタリル基、アジポイル基、ピペロイル基、スベロイル基、アゼラオイル基、セバコイル基、アクリロイル基、プロピオロイル基、メタクリロイル基、クロトノイル基、オレオイル基、マレオイル基、フマロイル基、メサコノイル基、カンホロイル基、ベンゾイル基、フタロイル基、イソフタロイル基、テレフタロイル基、ナフトイル基、トルオイル基、ヒドロアトロポイル基、アトロポイル基、シンナモイル基、フロイル基、テノイル基、ニコチノイル基、イソニコチノイル基等を挙げることができる。さらに、これらの酸不安定性基の水素原子の一部又は全部がフッ素原子で置換されたものを使用することもできる。
【０１７０】
また、ラクトン基を置換基として含む酸不安定性基を式（Ｅ−１８）、式（Ｅ−１９）、式（Ｅ−２０）に例示する。
【化６１】
0005742662.tif 000062
【化６２】
0005742662.tif 000063
【化６３】
0005742662.tif 000064
【０１７１】
式（Ｅ−１８）、式（Ｅ−１９）、式（Ｅ−２０）の式中、メチル基（ＣＨ3）はそれぞれ独立にエチル基であってもよい。
【０１７２】
露光用の光源としてＡｒＦエキシマレーザーなどの３００ｎｍ以下の高エネルギー線を使用する場合には、酸不安定性基としては、tert-ブチル基、tert-アミル基等の三級アルキル基、１−エトキシエチル基、１−ブトキシエチル基、１−イソブトキシエチル基、１−シクロヘキシロキシエチル基等のアルコキシエチル基、メトキシメチル基、エトキシメチル基等のアルコキシメチル基など、および、前記のアダマンチル構造、イソボルナン構造などの脂環式炭化水素基を含む酸不安定性基、ラクトン構造を含む酸不安定性基等を好ましいものとして挙げることができる。
【０１７３】
酸不安定性基の好ましい具体例として、特に限定されないが下記に示すものを例示することができる。点線は、結合位置を表す。
【化６４】
0005742662.tif 000065
【化６５】
0005742662.tif 000066
【化６６】
0005742662.tif 000067
【０１７４】
＜繰り返し単位（Ｂ）＞
中性ヒドロキシル基（「アルコール性ヒドロキシル基」ともいう。）は、ほぼ中性のヒドロキシル基であり、ベース樹脂に導入した場合、通常、アルカリ溶液への樹脂の溶解性を高める機能には関与せず、架橋剤との間でエステル結合、エーテル結合、ウレイド結合などのヒドロキシル基の関与する反応により架橋して、アルカリ水溶液に可溶であった樹脂成分を不溶または難溶性とする機能を有するヒドロキシル基をいう。
【０１７５】
ベース樹脂に中性ヒドロキシル基含有基を導入する目的は、その中性ヒドロキシル基の架橋によるネガ型感光性、すなわち、波長３００ｎｍ以下の高エネルギー線露光後のレジストのアルカリ水溶液への難溶化を発現させることである。中性ヒドロキシル基の種類や安定性基（末端が中性ヒドロキシ基でないものをいう）に対する比率を変えることによって高分子末端の極性を変化・調整することが可能であり、これによって溶剤への溶解性、基板への塗布性、表面張力、酸発生剤の分散性、酸拡散速度などを適性化することができる。
【０１７６】
一般式（２４−２）で表される繰り返し単位（Ｂ）においてＲ９−２で表される中性ヒドロキシル基含有基は、一般式（２６）で表される。
【０１７７】
−Ｗ2−（ＯＨ）ｈ            （２６）
式中、Ｗ2は脂環式炭化水素基もしくは脂肪族炭化水素基またはこれらを組み合わせたｈ＋１価の有機基を表し、ｈは１〜３の整数を表す。
【０１７８】
Ｗ2の脂環式炭化水素基としては、単環でも多環でもよいが、多環式基であることが好ましく、飽和であることが好ましい。ここで脂環式炭化水素基の炭素数は５〜１５であることが好ましい。
【０１７９】
脂肪族炭化水素基は、分岐を有するまたは有しない飽和炭化水素からｈ＋１個の水素原子を取り除いた基であり、ｈは１が好ましい。この脂肪族炭化水素基は、具体的には、炭素数が１〜１０の有機基であり、好ましくは炭素数１〜８の有機基であり、さらに好ましくはエチレン基またはメチレン基である。
【０１８０】
ハロゲン化アルキレン基としては、脂肪族炭化水素基の水素原子の一部または全部をハロゲン原子で置換した炭素数１〜４の基（好ましくはエチレン基、メチレン基）であり、好ましくはフッ素原子で置換された基である。
【０１８１】
具体的には、Ｒ９−２としては、重合して得られた含フッ素高分子化合物をレジスト組成物とした場合の特性の調節の目的に応じて上記の範囲内において選択することができるが、例えば、アンダー露光によるラインパターン形成の際、広い露光マージンが得るためには、一般式（２６）で表される中性ヒドロキシル基含有基としては下記一般式（２７）で表される基が特に好ましい。
【化６７】
0005742662.tif 000068
【０１８２】
式中、Ｒ１８は水素原子、アルキル基または炭素数１〜５のアルコキシル基を表し、ｈは１〜３の整数である。
【０１８３】
Ｒ１８のアルキル基は、炭素数１〜５のアルキル基が好ましく、例えばメチル基、エチル基、プロピル基、イソプロピル基、ｎ−ブチル基、イソブチル基、ｔｅｒｔ−ブチル基、ペンチル基、イソペンチル基、ネオペンチル基などが挙げられ、低級アルキル基が好ましく、メチル基がさらに好ましい。
【０１８４】
Ｒ１８のアルコキシル基は、前記アルキル基に酸素原子が結合した残基で表され、直鎖状または分岐状であり、その炭素数は１〜５が好ましく、１〜３であることがさらに好ましい。ｈは１〜３の整数であり、１であることが好ましい。ヒドロキシル基の結合位置は、特に限定しないが、アダマンチル基の３位の位置に結合していることが好ましい。
【０１８５】
また、以下に、一般式（８）で表される一価の有機基以外であって、脂環式基を含む好ましい中性ヒドロキシル基含有基を挙げるが、これらに限定されるものではない。
【化６８】
0005742662.tif 000069
【０１８６】
さらに、他の中性ヒドロキシル基含有基として、ヒドロキシメチル基、２−ヒドロキシエチル基、３−ヒドロキシプロピル基、４−ヒドロキシブチル基、５−ヒドロキシペンチル基、２，２−ジメチル−３−ヒドロキシプロピル基などが挙げられる。
【０１８７】
＜繰り返し単位（Ｃ）＞
繰り返し単位（Ｃ）としては、下に詳説する単量体の重合性二重結合が開裂して形成される繰り返し構造単位を挙げることができるが、これらに限定されるものではない。繰り返し単位（Ｃ）により、樹脂に要求される性能、特に、（１）塗布溶剤に対する溶解性、（２）製膜性（ガラス転移点）、（３）アルカリ現像性、（４）膜べり（親疎水性、アルカリ可溶性基選択）、（５）未露光部の基板への密着性、（６）ドライエッチング耐性、等の調整が可能となる。
【０１８８】
繰り返し単位（Ｃ）は、一般式（２４−３）で表される繰り返し単位（Ｃ）においてＲ９−３が酸不安定性基および中性ヒドロキシル基含有基以外の基である繰り返し単位である。
【０１８９】
以下、繰り返し単位（Ｃ）については、重合性二重結合が開裂して繰り返し単位（Ｃ）となる前の形態である、単量体の形で説明する。
【０１９０】
繰り返し単位（Ｃ）に対応する単量体としては、無水マレイン酸類、アクリル酸エステル、メタクリル酸エステル、含フッ素アクリル酸エステル、含フッ素メタクリル酸エステル、スチレン系化合物、含フッ素スチレン系化合物、ビニルエーテル類、含フッ素ビニルエーテル類、アリルエーテル類、含フッ素アリルエーテル類、アクリルアミド類、メタクリルアミド類、ビニルエステル類、アリルエステル類、オレフィン類、含フッ素オレフィン類、ノルボルネン化合物、含フッ素ノルボルネン化合物、二酸化硫黄、ビニルシラン類を少なくとも挙げることができる。これらの単量体から選ばれた単量体は、繰り返し単位（Ａ）または繰り返し単位（Ｂ）に対応する単量体とともに共重合させることができる。これらの共重合成分のうち、アクリル酸エステル、メタクリル酸エステル、含フッ素アクリル酸エステル、含フッ素メタクリル酸エステル、ノルボルネン化合物、含フッ素ノルボルネン化合物、スチレン系化合物、ビニルエーテル、および含フッ素ビニルエーテルが好ましい。
【０１９１】
アクリル酸エステルまたはメタクリル酸エステルとしてはエステル部位について特に制限なく使用できるが、公知の化合物を例示するならば、メチルアクリレート又はメタクリレート、エチルアクリレート又はメタクリレート、ｎ−プロピルアクリレート又はメタクリレート、イソプロピルアクリレート又はメタクリレート、ｎ−ブチルアクリレート又はメタクリレート、イソブチルアクリレート又はメタクリレート、tert-ブチルアクリレート又はメタクリレート、アミルアクリレート又はメタクリレート、ｎ−ヘキシルアクリレート又はメタクリレート、ｎ−オクチルアクリレート又はメタクリレート、２−エチルヘキシルアクリレート又はメタクリレート、ベンジルメタクリレートアクリレート又はメタクリレート、クロルベンジルメタクリレートアクリレート又はメタクリレート、オクチルアクリレート又はメタクリレート、２−ヒドロキシエチルアクリレート又はメタクリレート、４−ヒドロキシブチルアクリレート又はメタクリレート、５−ヒドロキシペンチルアクリレート又はメタクリレート、２，２−ジメチル−３−ヒドロキシプロピルアクリレート又はメタクリレート、トリメチロールプロパンモノアクリレート又はメタクリレート、ペンタエリスリトールモノアクリレート又はメタクリレート、フルフリルアクリレート又はメタクリレート、テトラヒドロフルフリルアクリレート又はメタクリレート、ラウリルアクリレート又はメタクリレート、２−ヒドロキシエチルアクリレート又はメタクリレート、２−ヒドロキシプロピルアクリレート又はメタクリレートなどのアクリル酸又はメタクリル酸のアルキルエステル、エチレングリコール、プロピレングリコール、テトラメチレングリコール基を含有したアクリレート又はメタクリレート、３−オキソシクロヘキシルアクリレート又はメタクリレート、アダマンチルアクリレート又はメタクリレート、アルキル（メチルまたは、エチルまたはヒドロキシ）アダマンチルアクリレート又はメタクリレート、シクロヘキシルアクリレート又はメタクリレート、トリシクロデカニルアクリレート又はメタクリレート、ノルボルナン環などの環構造を有したアクリレートまたはメタクリレートなどを挙げることができる。また、これらと同じエステル部位を持つ、α−部位にトリフルオロメチル基またはシアノ基を有するアクリレート類などを挙げることができる。
【０１９２】
含フッ素アクリル酸エステル、含フッ素メタクリル酸エステルとしては、フッ素原子又はフッ素原子を有する基がアクリロイル基のα位に含有する単量体、又はエステル部位にフッ素原子を含有した置換基を有するアクリル酸エステル又はメタクリル酸エステルである。例えば、α位に含フッ素アルキル基が導入された単量体としては、上述した非フッ素系のアクリル酸エステル又はメタクリル酸エステルのα位にトリフルオロメチル基、トリフルオロエチル基、ノナフルオロ−ｎ−ブチル基などが置換した単量体が挙げられる。
【０１９３】
一方、エステル部位にフッ素原子を有する単量体としては、エステル部位にパーフルオロアルキル基またはフルオロアルキル基であるフッ素アルキル基、または、エステル部位に環状構造とフッ素原子が共存する基であって、その環状構造が、例えばフッ素原子、トリフルオロメチル基、ヘキサフルオロイソプロピル水酸基などで置換された含フッ素ベンゼン環、含フッ素シクロペンタン環、含フッ素シクロヘキサン環、含フッ素シクロヘプタン環等の含フッ素環状基である、アクリル酸エステル又はメタクリル酸エステルである。これらの含フッ素の基をエステル部位に有するアクリル酸エステル又はメタクリル酸エステルは、α位にフッ素原子または含フッ素アルキル基を有するアクリル酸エステル又はメタクリル酸エステルとすることも可能である。特に代表的なものを単量体の形で例示するならば、２，２，２−トリフルオロエチルアクリレート、２，２，３，３−テトラフルオロプロピルアクリレート、１，１，１，３，３，３−ヘキサフルオロイソプロピルアクリレート、ヘプタフルオロイソプロピルアクリレート、１，１−ジヒドロヘプタフルオロ−ｎ−ブチルアクリレート、１，１，５−トリヒドロオクタフルオロ−ｎ−ペンチルアクリレート、１，１，２，２−テトラヒドロトリデカフルオロ−ｎ−オクチルアクリレート、１，１，２，２−テトラヒドロヘプタデカフルオロ−ｎ−デシルアクリレート、２，２，２−トリフルオロエチルメタクリレート、２，２，３，３−テトラフルオロプロピルメタクリレート、１，１，１，３，３，３−ヘキサフルオロイソプロピルメタクリレート、ヘプタフルオロイソプロピルメタクリレート、１，１−ジヒドロヘプタフルオロ−ｎ−ブチルメタクリレート、１，１，５−トリヒドロオクタフルオロ−ｎ−ペンチルメタクリレート、１，１，２，２−テトラヒドロトリデカフルオロ−ｎ−オクチルメタクリレート、１，１，２，２−テトラヒドロヘプタデカフルオロ−ｎ−デシルメタクリレート、パーフルオロシクロヘキシルメチルアクリレート、パーフルオロシクロヘキシルメチルメタクリレート、６−［３，３，３−トリフルオロ−２−ヒドロキシ−２−（トリフルオロメチル）プロピル］ビシクロ［２．２．１］ヘプチル−２−イルアクリレート、６−［３，３，３−トリフルオロ−２−ヒドロキシ−２−（トリフルオロメチル）プロピル］ビシクロ［２．２．１］ヘプチル−２−イル  ２−（トリフルオロメチル）アクリレート、６−［３，３，３−トリフルオロ−２−ヒドロキシ−２−（トリフルオロメチル）プロピル］ビシクロ［２．２．１］ヘプチル−２−イルメタクリレート、１，４−ビス（１，１，１，３，３，３−ヘキサフルオロ−２−ヒドロキシイソプロピル）シクロヘキシルアクリレート、１、４−ビス（１，１，１，３，３，３−ヘキサフルオロ−２−ヒドロキシイソプロピル）シクロヘキシルメタクリレート、１，４−ビス（１，１，１，３，３，３−ヘキサフルオロ−２−ヒドロキシイソプロピル）シクロヘキシル  ２−トリフルオロメチルアクリレートなどが挙げられる。
【０１９４】
また、下記式で示すα−フルオロカルボン酸エステル構造を有するアクリル酸、メタアクリル酸、α、α、α−トリフルオロアクリル酸（α−トリフルオロメタクリル酸）のエステルも使用できる。
【化６９】
0005742662.tif 000070
【０１９５】
式中、Ｒ１９は水素原子、ハロゲン原子または炭素数１〜３のアルキル基もしくは含フッ素アルキル基を表す。Ｒ１９としては、ハロゲン原子としてフッ素、塩素、臭素など、炭素数１〜３のアルキル基としてメチル基、エチル基、プロピル基、イソプロピル基など、さらには炭素数１〜３の含フッ素アルキル基として前記アルキル基の水素原子の一部または全部がフッ素原子で置換されたものを例示できる。特に含フッ素アルキル基としては、−ＣＦ３のトリフルオロメチル基、−ＣＨ２ＣＦ３のトリフルオロエチル基、１，１，１，３，３，３−ヘキサフルオロイソプロピル基、ヘプタフルオロイソプロピル基などが例示できる。これらのうち、水素原子、フッ素原子、メチル基、トリフルオロメチル基を特に好ましいものとして挙げられる。連結基Ｊ、Ｒ１２は、一般式（２７）におけるＪ、Ｒ１２と同義である。Ｒ１７は、水素原子、置換もしくは非置換の炭素数１〜２５の脂肪族炭化水素基または置換もしくは非置換の炭素数１〜２５の芳香族炭化水素基を含む基であって、その一部にフッ素原子、酸素原子（エーテル結合）、カルボニル基を含んでもよい。
【０１９６】
置換もしくは非置換の炭素数１〜２５の脂肪族炭化水素基または置換もしくは非置換の炭素数１〜２５の芳香族炭化水素基としては、メチル基、エチル基、プロピル基、イソプロピル基、シクロプロピル基、ｎ−プロピル基、ｓｅｃ−ブチル基、ｔｅｒｔ-ブチル基、ｎ−ペンチル基、シクロペンチル基、ｓｅｃ−ペンチル基，ネオペンチル基、ヘキシル基、シクロへキシル基、エチルヘキシル基、ノルボルネル基、アダマンチル基、ビニル基、アリル基、ブテニル基、ペンテニル基、エチニル基、フェニル基、ベンジル基、４−メトキシベンジル基などが例示でき、これらの基の水素原子の一部または全部がフッ素原子で置換されたものでもよい。
【０１９７】
また、繰り返し単位（Ｃ）において、Ｒ９−３がラクトン基を有する基であることは好ましい。そのうち、繰り返し単位（Ｃ）がアクリル酸、メタアクリル酸、α、α、α−トリフルオロアクリル酸（α−トリフルオロメタクリル酸）のエステルがより好ましい。ラクトンとしては、ラクトン構造を含有していればいずれの基でも用いることができるが、好ましくは５〜７員環ラクトン構造を含有する基であり、５〜７員環ラクトン構造にビシクロ構造、スピロ構造を形成する形で他の環構造が縮環しているものが好ましい。ラクトン基を用いることでラインエッジラフネス、現像欠陥が良好になる。その場合、共重合体の全繰り返し単位のうち、ラクトン基含有単量体に基づく繰り返し単位（Ｃ）を１０〜６０モル％含むものが好ましく、２０〜５０モル％含有するものがさらに好ましい。
【０１９８】
前記ラクトン基としては、下記式で示される構造のものが挙げられる。
【化７０】
0005742662.tif 000071
【化７１】
0005742662.tif 000072
【０１９９】
式中、Ｒa は炭素数１〜４個のアルキル基またはパーフルオロアルキル基を表す。Ｒbは各々独立に、水素原子、炭素数１〜４個のアルキル基もしくはパーフルオロアルキル基、ヒドロキシル基、カルボン酸基、アルキロキシカルボニル基、アルコキシル基などを表す。
【０２００】
式中、Ｒbは各々独立に、水素原子、炭素数１〜４個のアルキル基もしくはパーフルオロアルキル基、ヒドロキシル基、カルボン酸基、アルキロキシカルボニル基、アルコキシル基などを表す。ｎは、１〜４の整数を表す。
【０２０１】
ラクトン基を次に具体的に例示する。
【化７２】
0005742662.tif 000073
【化７３】
0005742662.tif 000074
【化７４】
0005742662.tif 000075
【化７５】
0005742662.tif 000076
【化７６】
0005742662.tif 000077
【化７７】
0005742662.tif 000078
【０２０２】
前記式中、メチル基（ＣＨ3）はそれぞれ独立にエチル基であってもよい。
【０２０３】
ビニルエーテル類またはアリルエーテル類としては、置換基として炭素数１〜３０のアルキル基、フルオロアルキル基または脂環式炭化水素基を有するものが挙げられ、これらは、さらに置換基としてハロゲン原子（フッ素、塩素、臭素）、ヒドロキシル基、アミノ基、アリール基、アルキル基、脂環式炭化水素基をしてもよい。
【０２０４】
具体的に例示すると、アルキルビニルエーテルとしては、メチルビニルエーテル、エチルビニルエーテル、プロピルビニルエーテル、イソプロピルビニルエーテル、ブチルビニルエーテル、イソブチルビニルエーテル、sec−ブチルビニルエーテル、tert-ブチルビニルエーテル、ペンチルビニルエーテル、ヘキシルビニルエーテル、オクチルビニルエーテル、デシルビニルエーテル、ドデシルビニルエーテルなどを挙げることができる。シクロペンチルビニルエーテル、シクロヘキシルビニルエーテルおよびノルボルネル基、アダマンチルビニルエーテル、ブチルラクトンビニルエーテルなどを挙げることができる。また、パーフルオロアルキルビニルエーテルとしては、パーフルオロメチルビニルエーテル、パーフルオロエチルビニルエーテル、パーフルオロプロピルビニルエーテル、パーフルオロイソプロピルビニルエーテル、パーフルオロブチルビニルエーテル、パーフルオロイソブチルビニルエーテル、パーフルオロ−sec−ブチルビニルエーテル、パーフルオロ−tert-ブチルビニルエーテル、パーフルオロペンチルビニルエーテル、パーフルオロヘキシルビニルエーテル、パーフルオロオクチルビニルエーテル、パーフルオロドデシルビニルエーテルなどを挙げることができる。また、ヒドロキシル基を有するビニルエーテル類として、ヒドロキシメチルビニルエーテル、２−ヒドロキシエチルビニルエーテル、３−ヒドロキシプロビルビニルエーテル、４−ヒドロキシブチルビニルエーテル、５−ヒドロキシペンチルビニルエーテル、６−ヒドロキシヘキシルビニルエーテル、ジエチレングリコールモノビニルエーテル、ポリエチレングリコールモノビニルエーテル、１，４−シクロヘキサンジメタノールビニルエーテルなどを挙げることができる。さらに、、エチルヘキシルビニルエーテル、メトキシエチルビニルエーテル、エトキシエチルビニルエーテル、クロルエチルビニルエーテル、１−メチル−２，２−ジメチルプロピルビニルエーテル、２−エチルブチルビニルエーテル、ジエチレングリコールビニルエーテル、ジメチルアミノエチルビニルエーテル、ジエチルアミノエチルビニルエーテル、ブチルアミノエチルビニルエーテル、ベンジルビニルエーテル、テトラヒドロフルフリルビニルエーテルなどが挙げられる。
【０２０５】
アリルエーテル類としてはメチルアリルエーテル、エチルアリルエーテル、プロピルアリルエーテル、ブチルアリルエーテル、ベンジルアリルエーテル、シクロヘキシルアリルエーテルなどが挙げられる。ヒドロキシル基を有するアリルエーテル類としては、例えばエチレングリコールモノアリルエーテル、プロピレングリコールモノアリルエーテル、ジエチレングリコールモノアリルエーテル、ポリエチレングリコールモノアリルエーテル、ヒドロキシブチルアリルエーテルなどのアルキレングリコールモノアリルエーテル類、またはグリセリンモノアリルエーテルなどの多価アルコールのアリルエーテル類が挙げられる。
【０２０６】
また、エポキシ基を有するビニルエーテル、アリルエーテルが挙げられる。また、β−ケトエステル基を含有するビニルエーテルまたはアリルエーテルとしては、アセト酢酸アリルなどが挙げられる。さらに、トリメトキシシリルビニルエーテルなどの加水分解性基を有する珪素を含んだビニルエーテルも挙げることができる。
【０２０７】
アリルエステルとしては、例えば酢酸アリル、カプロン酸アリル、カプリル酸アリル、ラウリン酸アリル、パルミチン酸アリル、ステアリン酸アリル、安息香酸アリル、アセト酢酸アリル、乳酸アリル等を挙げることができる。
【０２０８】
ビニルエステル類としては、ビニルブチレート、ビニルイソブチレート、ビニルトリメチルアセテート、ビニルジエチルアセテート、ビニルバレート、ビニルカプロエート、ビニルクロルアセテート、ビニルジクロルアセテート、ビニルメトキシアセテート、ビニルブトキシアセテート、ビニルアセトアセテート、ビニルラクテート、ビニル−β−フェニルブチレート、ビニルシクロヘキシルカルボキシレート等などを挙げることができる。
【０２０９】
また、イタコン酸ジアルキル類；イタコン酸ジメチル、イタコン酸ジエチル、イタコン酸ジブチル等、フマール酸のジアルキルエステル類又はモノアルキルエステル類；ジブチルフマレート、ビニル酢酸のアルキルエステル；ビニル酢酸エチル等を挙げることができる。
【０２１０】
オレフィンまたは含フッ素オレフィンとしては、エチレン、プロピレンシクロヘキセンなど、フルオロオレフィンとしては、フッ化ビニル、フッ化ビニリデン、トリフルオロエチレン、クロロトリフルオロエチレン、テトラフルオロエチレン、ヘキサフルオロプロピレン、ヘキサフルオロイソブテン、オクタフルオロシクロペンテンなどが例示できる。
【０２１１】
さらに、使用できるスチレン系化合物としては、芳香族環にビニル基が結合した化合物であり、具体的には例えば、スチレン、ｍ-又はｐ-メトキシスチレン、ｍ-又はｐ-エトキシスチレン、ｍ-又はｐ-プロポキシスチレン、ｍ-又はｐ-イソプロポキシスチレン、ｍ-又はｐ-ブトキシスチレン、ｍ-又はｐ-tert-ブトキシスチレン、ｍ-又はｐ-（１-エトキシエトキシ）スチレン、ｍ-又はｐ-（１-エトキシプロポキシ）スチレン、ｍ-又はｐ-（１-イソブトキシエトキシ）スチレン、ｍ-又はｐ-（２-テトラヒドロピラニルオキシ）スチレン、ｍ-又はｐ-tert-ブトキシカルボニルオキシスチレン、ｍ-又はｐ-アセトキシスチレン、ｍ-又はｐ-プロピオニルオキシスチレン、ｍ-又はｐ-ピバロイルオキシスチレン、ｍ-又はｐ-ベンゾイルオキシスチレン、ｍ-又はｐ-メシルオキシスチレン、ｍ-又はｐ-フェニルスルホニルオキシスチレン、ｍ-又はｐ-トシルオキシスチレンなど、およびこれらのスチレン系化合物のα位にハロゲン、アルキル基、含フッ素アルキル基が結合したものが挙げられる。
【０２１２】
スチレン系化合物の構造を本発明の含フッ素高分子化合物に導入する場合、例えば、p-ブトキシカルボニルオキシスチレンを共重合させた後、ブトキシカルボニル部位をヒドロキシル基に変換することによって行うことができる。
【０２１３】
ノルボルネン化合物または含フッ素ノルボルネン化合物としては、単環または多環の構造を有するノルボルネン単量体である。この際、含フッ素オレフィン、アリルアルコール、含フッ素アリルアルコール、アクリル酸、α，α，α−トリフルオロアクリル酸、メタクリル酸、ビニルエステル、含フッ素ビニルエステル、本明細書で記載したアクリル酸エステル、メタクリル酸エステル、含フッ素アクリル酸エステル、含フッ素メタクリル酸エステルなどの不飽和化合物と、シクロペンタジエンまたはシクロヘキサジエンとをDiels Alder付加反応させて得られるノルボルネン化合物が好ましく採用される。
【０２１４】
また、アクリルアミド類またはメタクリルアミド類としては、アクリルアミド、メタクリルアミド、Ｎ−アルキルアクリルアミドもしくはメタクリルアミド（アルキル基としては炭素数１〜１０のもの、例えばメチル基、エチル基、プロピル基、ブチル基、tert-ブチル基、ヘプチル基、オクチル基、シクロヘキシル基、ヒドロキシエチル基等がある。）、Ｎ，Ｎ−ジアルキルアクリルアミドもしくはアクリルアミド（アルキル基としては炭素数１〜１０のもの、例えばメチル基、エチル基、ブチル基、イソブチル基、エチルヘキシル基、シクロヘキシル基等がある）、Ｎ−ヒドロキシエチル−Ｎ−メチルアクリルアミドもしくはメタクリルアミド、Ｎ−メチロールアクリルアミド、Ｎ−メチロールメタクリルアミド、ジアセトンアクリルアミドなどの不飽和アミドなどが挙げられる。
【０２１５】
さらに、アクリル酸、メタクリル酸、ビニルスルホン酸、マレイン酸、フマル酸、クロトン酸、イタコン酸、マレイミド、アクリロニトリル、メタクリロニトリル、マレイロニトリル、アルコキシシリル基含有のビニルシラン、アリルオキシエタノールなども他の共重合単量体として挙げられる。
【０２１６】
繰り返し単位（Ｃ）としては、これらのうち、少なくとも一種類をアクリル酸エステル、含フッ素アクリル酸エステル、メタクリル酸エステル、含フッ素メタクリル酸エステル、スチレン系化合物、含フッ素スチレン系化合物の重合性二重結合が開裂して形成した繰り返し単位であることが好ましい。
【０２１７】
前記共重合可能な単量体であれば、特に限定されないが、３００ｎｍ以下の高エネルギー線や電子線で使用するためには、多重結合や芳香族環を有しない単量体が好ましい。
【０２１８】
また、繰り返し単位（Ｃ）を導入するために共重合に使用できるヘキサフルオロイソプロピル水酸基（ＣＦ３Ｃ(ＣＦ３)(ＯＨ)−基）を有する重合性化合物はベース樹脂の溶剤への溶解性を高めるため好ましく、具体的に例示するならば、下記に示す化合物をあげることができる。
【化７８】
0005742662.tif 000079
【０２１９】
この場合、Ｒａは水素原子、メチル基、フッ素原子、またはトリフルオロメチル基を表す。また、ヘキサフルオロイソプロピル水酸基は、その一部又は全部が保護基で保護されていてもよい。かかる保護基は、有機合成の分野で一般的にいう保護基であって、一般式（ｄ）〜（ｈ）で説明した光酸発生剤で生成した酸により容易に解離する酸不安定性基（不安定性保護基）とは異なる比較的安定な保護基をいう。
【０２２０】
ノルボルネン化合物、含フッ素ノルボルネン化合物は一核又は複数の核構造を有するノルボルネン単量体である。これらの単量体は、含フッ素オレフィン、アリルアルコール、含フッ素アリルアルコール、ホモアリルアルコール、含フッ素ホモアリルアルコールがアクリル酸、α−フルオロアクリル酸、α−トリフルオロメチルアクリル酸、メタクリル酸、本明細書で記載したすべてのアクリル酸エステル、メタクリル酸エステル、含フッ素アクリル酸エステル又は含フッ素メタクリル酸エステル、２−（ベンゾイルオキシ）ペンタフルオロプロパン、２−（メトキシエトキシメチルオキシ）ペンタフルオロプロペン、２−（テトラヒドロキシピラニルオキシ）ペンタフルオロプロペン、２−（ベンゾイルオキシ）トリフルオロエチレン、２−（メトキメチルオキシ）トリフルオロエチレンなどの不飽和化合物と、シクロペンタジエンまたはシクロヘキサジエンとのＤｉｅｌｓ−Ａｌｄｅｒ付加反応で生成するノルボルネン化合物であり、具体的には、３−（５−ビシクロ［２．２．１］ヘプテン−２−イル）−１，１，１−トリフルオロ−２−（トリフルオロメチル）−２−プロパノール等が例示できる。
【０２２１】
上述したベース樹脂の中でも特に、下記一般式（６）で示される繰り返し単位を含有するベース樹脂が好適に用いられる。
【化７９】
0005742662.tif 000080
【０２２２】
式中、Ｒ２０は水素原子、ハロゲン原子または炭素数１〜３のアルキル基もしくは含フッ素アルキル基を表す。Ｒ２１は置換もしくは非置換の脂肪族炭化水素基、置換もしくは非置換の芳香族基、または、それらが複数連結された有機基であって、任意の数の水素原子がフッ素原子で置換されていてもよい。Ｒ２２は水素原子、置換または非置換の炭素数１〜２５の脂肪族炭化水素基または置換もしくは非置換の炭素数１〜２５の芳香族炭化水素基であって、任意の数の水素原子がフッ素原子で置換されていてもよく、エーテル結合、カルボニル基を含んでもよい。また、ｓは1〜２の整数を表す。
【０２２３】
一般式（６）のＲ２０としては、ハロゲン原子としてフッ素、塩素、臭素など、炭素数１〜３のアルキル基としてメチル基、エチル基、プロピル基、イソプロピル基など、さらには炭素数１〜３の含フッ素アルキル基として前記アルキル基の水素原子の一部または全部がフッ素原子で置換されたものを例示できる。特に含フッ素アルキル基としては、−ＣＦ３のトリフルオロメチル基、−ＣＨ２ＣＦ３のトリフルオロエチル基、１，１，１，３，３，３−ヘキサフルオロイソプロピル基、ヘプタフルオロイソプロピル基などが例示できる。これらのうち、水素原子、フッ素原子、メチル基、トリフルオロメチル基を特に好ましいものとして挙げられる。
【０２２４】
また、一般式（６）のＲ２１としては、置換もしくは非置換の脂肪族炭化水素基、置換もしくは非置換の二価の芳香族基、または、それらが複数連結された有機基であって、任意の数の水素原子がフッ素原子で置換されていてもよい。非置換の脂肪族炭化水素基は、直鎖状、分岐状または環状のいずれであってもよい。二価の脂肪族炭化水素基として、例えば、メチレン、エチレン、イソプロピレン、ｔ−ブチレンなどの直鎖状または分岐状のアルキレン基、シクロブチレン、シクロヘキシレン、二価のノルボルナン基、二価のアダマンタン基などの環状のアルキレン基が挙げられ、非置換の芳香族基として、例えば、フェニレン基、ナフチレン基などの二価の芳香族基など、三価の基としては、前記二価の基からさらに１個の水素原子が脱離した基を挙げることができる。これらの非置換の基は、そこに含まれる任意の水素原子が任意の置換基で置換されて置換された脂肪族炭化水素基または芳香族基とすることができる。
【０２２５】
一般式（６）で表される構造のうち、特に好ましい構造として、下記一般式（７）〜（９）で表される繰り返し単位が例示できる。
【０２２６】
Ｒ２２の置換もしくは非置換の炭素数１〜２５の脂肪族炭化水素基または置換もしくは非置換の炭素数１〜２５の芳香族炭化水素基としては、メチル基、エチル基、プロピル基、イソプロピル基、シクロプロピル基、ｎ−プロピル基、ｓｅｃ−ブチル基、ｔｅｒｔ-ブチル基、ｎ−ペンチル基、シクロペンチル基、ｓｅｃ−ペンチル基，ネオペンチル基、ヘキシル基、シクロへキシル基、エチルヘキシル基、ノルボルネル基、アダマンチル基、ビニル基、アリル基、ブテニル基、ペンテニル基、エチニル基、フェニル基、ベンジル基、４−メトキシベンジル基などが例示でき、これらの基の水素原子の一部または全部がフッ素原子で置換されたものでもよい。また、酸素原子を含むものとしてアルコキシカルボニル基、アセタール基、アシル基等を挙げることができ、アルコキシカルボニル基としてはｔｅｒｔ−ブトキシカルボニル基、ｔｅｒｔ−アミルオキシカルボニル基、メトキシカルボニル基、エトキシカルボニル基、ｉ−プロポキシカルボニル基等を例示できる。アセタール基としては、メトキシメチル基、メトキシエトキシメチル基、エトキシエチル基、ブトキシエチル基、シクロヘキシルオキシエチル基、ベンジルオキシエチル基、フェネチルオキシエチル基、エトキシプロピル基、ベンジルオキシプロピル基、フェネチルオキシプロピル基、エトキシブチル基、エトキシイソブチル基の鎖状のエーテルやテトラヒドロフラニル基、テトラヒドロピラニル基等の環状エーテルが挙げられる。アシル基としては、アセチル基、プロピオニル基、ブチリル基、ヘプタノイル基、ヘキサノイル基、バレリル基、ピバロイル基、イソバレリル基、ラウリロイル基、ミリストイル基、パルミトイル基、ステアロイル基、オキサリル基、マロニル基、スクシニル基、グルタリル基、アジポイル基、ピペロイル基、スベロイル基、アゼラオイル基、セバコイル基、アクリロイル基、プロピオロイル基、メタクリロイル基、クロトノイル基、オレオイル基、マレオイル基、フマロイル基、メサコノイル基、カンホロイル基、ベンゾイル基、フタロイル基、イソフタロイル基、テレフタロイル基、ナフトイル基、トルオイル基、ヒドロアトロポイル基、アトロポイル基、シンナモイル基、フロイル基、テノイル基、ニコチノイル基、イソニコチノイル基等を挙げることができる。さらに、上記の基の水素原子の一部または全部がフッ素原子で置換されたものを挙げることができる。
【化８０】
0005742662.tif 000081
【化８１】
0005742662.tif 000082
【化８２】
0005742662.tif 000083
【０２２７】
一般式（７）において、Ｒ２０は一般式（６）におけるＲ２０と同義である。Ｒ２３、Ｒ２４、Ｒ２５のうち、いずれか１つがＣＦ３Ｃ(ＣＦ３)(ＯＨ)ＣＨ２−基であり、残り２つが水素原子である。一般式（８）において、Ｒ２０は一般式（６）におけるＲ２０と同義である。Ｒ２６は、水素原子または炭素数１〜４のアルキル基または含フッ素アルキル基である。炭素数１〜４のアルキル基または含フッ素アルキル基としては、具体的には、メチル基、エチル基、n−プロピル基、イソプロピル基、n−ブチル基、sec−ブチル基、tert−ブチル基、フルオロメチル基、ジフルオロメチル基、トリフルオロメチル基またはパーフルオロエチル基などが例示できる。一般式（９）において、Ｒ２０は一般式（６）におけるＲ２０と同義である。Ｒ２７はメチル基またはトリフルオロメチル基を表し、Ｒ２８は水素原子、置換もしくは非置換の炭素数１〜２５の脂肪族炭化水素基または置換もしくは非置換の炭素数１〜２５の芳香族炭化水素基を含む基であって、その一部にフッ素原子、酸素原子（エーテル結合）、カルボニル基を含んでもよい。ｕは０〜２の任意の整数を表し、ｔ、ｖは１〜８の任意の整数を表し、ｖ≦ｔ＋２を満たす。Ｒ２７またはＲ２８がそれぞれ複数である場合、Ｒ２７またはＲ２８はそれぞれ同一でも異なってもよい。
【０２２８】
一般式（９）におけるＲ２８は、一般式（６）におけるＲ２２と同義である。
【０２２９】
一方、上述した一般式（６）で示される繰り返し単位を含有するベース樹脂の他に、下記一般式（１０）で示される繰り返し単位を含有するベース樹脂も好適に用いられる。
【化８３】
0005742662.tif 000084
【０２３０】
式中、Ｙは−ＣＨ２−、−Ｏ−、−Ｓ−の何れかを表す。ｚは２〜６の整数を表す。    また、上述した一般式（６）から一般式（１０）で示される繰り返し単位の他に、下記一般式（１１）で示される繰り返し単位を含有するベース樹脂も好適に用いられる。
【化８４】
0005742662.tif 000085
【０２３１】
式中、Ｒ２０は一般式（６）におけるＲ２０と同義である。Ｒ２９およびＲ３０はそれぞれ独立に、水素原子、置換または非置換の炭素数１〜２５の直鎖状、分岐状もしくは環状の脂肪族炭化水素基または置換もしくは非置換の炭素数１〜２５の芳香族炭化水素基であって、任意の数の水素原子がフッ素原子で置換されていてもよく、エーテル結合、カルボニル基を含んでもよい。Ｒ２９、Ｒ３０は、一般式（６）におけるＲ２２と同義であり、メチル基、エチル基は特に好ましい。
【０２３２】
＜重合方法＞
ベース樹脂の重合方法としては、一般的に使用される方法であれば特に制限されないが、ラジカル重合、イオン重合などが好ましく、場合により、配位アニオン重合、リビングアニオン重合、カチオン重合、開環メタセシス重合、ビニレン重合、ビニルアディションなどを使用することも可能である。
【０２３３】
ラジカル重合は、ラジカル重合開始剤あるいはラジカル開始源の存在下で、塊状重合、溶液重合、懸濁重合又は乳化重合などの公知の重合方法により、回分式、半連続式又は連続式のいずれかの操作で行えばよい。
【０２３４】
ラジカル重合開始剤としては特に限定されるものではないが、例としてアゾ系化合物、過酸化物系化合物、レドックス系化合物が挙げられ、とくにアゾビスイソブチロニトリル、tert-ブチルパーオキシピバレート、ジ−tert-ブチルパーオキシド、ｉ−ブチリルパーオキシド、ラウロイルパーオキサイド、スクシン酸パーオキシド、ジシンナミルパーオキシド、ジ−ｎ−プロピルパーオキシジカーボネート、tert-ブチルパーオキシアリルモノカーボネート、過酸化ベンゾイル、過酸化水素、過硫酸アンモニウム等が好ましい。
【０２３５】
重合反応に用いる反応容器は特に限定されない。また、重合反応においては、重合溶媒を用いてもよい。重合溶媒としては、ラジカル重合を阻害しないものが好ましく、代表的なものとしては、酢酸エチル、酢酸ｎ−ブチルなどのエステル系、アセトン、メチルイソブチルケトンなどのケトン系、トルエン、シクロヘキサンなどの炭化水素系、メタノール、イソプロピルアルコール、エチレングリコールモノメチルエーテルなどのアルコール系溶剤などがある。また水、エーテル系、環状エーテル系、フロン系、芳香族系などの溶媒を使用することも可能である。これらの溶剤は単独でもあるいは２種類以上を混合しても使用できる。また、メルカプタンのような分子量調整剤を併用してもよい。共重合反応の反応温度はラジカル重合開始剤あるいはラジカル重合開始源により適宜変更され、通常は２０〜２００℃が好ましく、特に３０〜１４０℃が好ましい。
【０２３６】
得られる重合体の溶液又は分散液から有機溶媒又は水を除去する方法として、再沈殿、ろ過、減圧下での加熱留出などの方法が可能である。
【０２３７】
［光酸発生剤］
本発明のレジスト組成物には、本発明の光酸発生剤と併せて公知の光酸発生剤を使用することができる。光酸発生剤としては、化学増幅型レジストの酸発生剤として用いられるものの中から、任意のものを選択して使用することができる。このような酸発生剤の例としては、ビススルホニルジアゾメタン類、ニトロベンジル誘導体類、オニウム塩類、ハロゲン含有トリアジン化合物類、シアノ基含有オキシムスルホネート化合物類、その他のオキシムスルホネート化合物などが挙げられる。これらの光酸発生剤の含有量は本発明の光酸発生剤と合わせてレジスト組成物１００質量部に対して、通常０．５〜２０質量部の範囲で選ばれる。この量が０．５質量部未満では像形成性が不十分であるし、２０質量部を超えると均一な溶液が形成されにくく、保存安定性が低下する傾向がみられ好ましくない。また、光酸発生剤合計質量１００質量部のうち本発明の光酸発生剤は１〜１００質量部であり、１０〜１００質量部とするのが好ましく、３０〜１００質量部とするのがより好ましい。
【０２３８】
［溶媒」
本発明のレジスト組成物には、溶剤として有機溶媒を含む。使用する有機溶媒としては、含フッ素高分子化合物が可溶であれば特に制限されないが、アセトン、メチルエチルケトン、シクロヘキサノン、メチルイソアミルケトン、２‐ヘプタノンなどのケトン類やエチレングリコール、エチレングリコールモノアセテート、ジエチレングリコール、ジエチレングリコールモノアセテート、プロピレングリコール、プロピレングリコールモノアセテート、プロピレングリコールモノメチルエーテル、プロピレングリコールモノメチルエーテルアセテート（ＰＧＭＥＡ）、ジプロピレングリコール、又はジプロピレングリコールモノアセテートのモノメチルエーテル、モノエチルエーテル、モノプロピルエーテル、モノブチルエーテル又はモノフェニルエーテルなどの多価アルコール類及びその誘導体や、ジオキサンのような環式エーテル類や乳酸メチル、乳酸エチル、酢酸メチル、酢酸エチル、酢酸ブチル、ピルビン酸メチル、ピルビン酸エチル、メトキシプロピオン酸メチル、エトキシプロピオン酸エチルなどのエステル類、キシレン、トルエンなどの芳香族系溶媒、フロン、代替フロン、パーフルオロ化合物、ヘキサフルオロイソプロピルアルコールなどのフッ素系溶剤、塗布性を高める目的で高沸点弱溶剤であるターペン系の石油ナフサ溶媒やパラフィン系溶媒などが使用可能である。これらは単独で用いてもよいし、２種以上混合して用いてもよい。溶剤は、ベース樹脂などの固形分濃度が０．１〜１０質量％である。具体的には、コーティング条件によりレジスト膜が１０〜５００μｍとなるように濃度を調節して用いるが、通常、１〜５重量％程度である。
【０２３９】
［塩基性化合物］
本発明のレジスト組成物には、クエンチャーとして、またはレジストパターン形状、引き置き経時安定性などを向上させるために、さらに任意の成分として、塩基性化合物を配合させることが好ましい。
【０２４０】
この塩基性化合物成分は、公知のもの、例えば、第一級、第二級、第三級の脂肪族アミン類、芳香族アミン類、複素環アミン類、ヒドロキシフェニル基を有する含窒素化合物、アルコール性含窒素化合物、アミド誘導体などを使用でき、そのうち、第２級脂肪族アミンや第３級脂肪族アミン、芳香族アミン類、複素環アミン類が好ましい。
【０２４１】
脂肪族アミンとしては、アンモニアＮＨ３の水素原子の少なくとも１つを、炭素数１２以下のアルキル基またはヒドロキシアルキル基で置換したアルキルアミンまたはアルキルアルコールアミンが挙げられる。その具体例としては、ｎ−ヘキシルアミン、ｎ−ヘプチルアミン、ｎ−オクチルアミン、ｎ−ノニルアミン、ｎ−デシルアミン等のモノアルキルアミン；ジエチルアミン、ジ−ｎ−プロピルアミン、ジ−ｎ−ヘプチルアミン、ジ−ｎ−オクチルアミン、ジシクロヘキシルアミン等のジアルキルアミン；トリメチルアミン、トリエチルアミン、トリ−ｎ−プロピルアミン、トリ−ｎ−ブチルアミン、トリ−ｎ−ヘキシルアミン、トリ−ｎ−ペンチルアミン、トリ−ｎ−ヘプチルアミン、トリ−ｎ−オクチルアミン、トリ−ｎ−ノニルアミン、トリ−ｎ−デカニルアミン、トリ−ｎ−ドデシルアミン等のトリアルキルアミン；ジエタノールアミン、トリエタノールアミン、ジイソプロパノールアミン、トリイソプロパノールアミン、ジ−ｎ−オクタノールアミン、トリ−ｎ−オクタノールアミン等のアルキルアルコールアミン等が挙げられる。これらの中でも、アルキルアルコールアミン及びトリアルキルアミンが好ましく、アルキルアルコールアミンが最も好ましい。アルキルアルコールアミンの中でもトリエタノールアミンやトリイソプロパノールアミンが最も好ましい。
【０２４２】
また、その他の塩基性化合物としては、例えば次の化合物が挙げられる。芳香族アミン類及び複素環アミン類としては、例えばアニリン、Ｎ−メチルアニリン、Ｎ−エチルアニリン、Ｎ−プロピルアニリン、Ｎ，Ｎ−ジメチルアニリン、２−メチルアニリン、３−メチルアニリン、４−メチルアニリン、エチルアニリン、プロピルアニリン、トリメチルアニリン、２−ニトロアニリン、３−ニトロアニリン、４−ニトロアニリン、２，４−ジニトロアニリン、２，６−ジニトロアニリン、３，５−ジニトロアニリン、Ｎ，Ｎ−ジメチルトルイジン等などのアニリン誘導体、１,５−ジアザビシクロ〔４．３．０〕ノナ−５−エン、１,８−ジアザビシクロ〔５．４．０〕ウンデカ−７−エン、１,４−ジアザビシクロ〔２．２．２〕オクタン、４−ジメチルアミノピリジン、ヘキサメチレンテトラミン、４,４−ジメチルイミダゾリンなどの複素環アミン類、ビス（１，２，２，６，６−ペンタメチル−４−ピペリジル）セバゲート等のヒンダードアミン類、２−ヒドロキシピリジン、アミノクレゾール、２，４−キノリンジオール、３−インドールメタノールヒドレート、モノエタノールアミン、ジエタノールアミン、トリエタノールアミン、Ｎ−エチルジエタノールアミン、Ｎ，Ｎ−ジエチルエタノールアミン、トリイソプロパノールアミン、２，２'−イミノジエタノール、２−アミノエタノ−ル、３−アミノ−１−プロパノール、４−アミノ−１−ブタノール、４−（２−ヒドロキシエチル）モルホリン、２−（２−ヒドロキシエチル）ピリジン、１−（２−ヒドロキシエチル）ピペラジン、１−［２−（２−ヒドロキシエトキシ）エチル］ピペラジンなどのアルコール性含窒素化合物などが挙げられる。
【０２４３】
これらは単独で用いてもよいし、２種以上を組み合わせて用いてもよい。
【０２４４】
塩基性化合物成分は、ベース樹脂１００質量部に対して、通常０．０１〜５質量部の範囲で用いられる。
【０２４５】
本発明のレジスト組成物には、前記塩基性化合物成分の配合による感度劣化の防止、またレジストパターン形状、引き置き経時安定性等の向上の目的で、さらに任意の成分として、有機カルボン酸又はリンのオキソ酸若しくはその誘導体を含有させることができる。なお、これらは塩基性化合物成分と併用することもできるし、いずれか１種を用いることもできる。
【０２４６】
有機カルボン酸としては、例えば、マロン酸、クエン酸、リンゴ酸、コハク酸、安息香酸、サリチル酸などが好適である。
【０２４７】
リンのオキソ酸若しくはその誘導体としては、リン酸、リン酸ジ−ｎ−ブチルエステル、リン酸ジフェニルエステルなどのリン酸又はそれらのエステルのような誘導体、ホスホン酸、ホスホン酸ジメチルエステル、ホスホン酸−ジ−ｎ−ブチルエステル、フェニルホスホン酸、ホスホン酸ジフェニルエステル、ホスホン酸ジベンジルエステルなどのホスホン酸及びそれらのエステルのような誘導体、ホスフィン酸、フェニルホスフィン酸などのホスフィン酸及びそれらのエステルのような誘導体が挙げられ、これらの中で特にホスホン酸が好ましい。
【０２４８】
［架橋剤］
ネガ型レジスト組成物の場合、化学増幅型のネガ型レジスト組成物に用いられている架橋剤として公知のものの中から任意に選択して用いることができる。
【０２４９】
具体的には、メラミン、アセトグアナミン、ベンゾグアナミン、尿素、エチレン尿素、プロピレン尿素、グリコールウリルなどのアミノ基含有化合物にホルムアルデヒド又はホルムアルデヒドと低級アルコールを反応させ、該アミノ基の水素原子をヒドロキシメチル基又は低級アルコキシメチル基で置換した化合物が挙げられる。
【０２５０】
これらのうち、メラミンを用いたものをメラミン系架橋剤、尿素を用いたものを尿素系架橋剤、エチレン尿素、プロピレン尿素等のアルキレン尿素を用いたものをアルキレン尿素系架橋剤、グリコールウリルを用いたものをグリコールウリル系架橋剤という。（Ｃ）成分としては、メラミン系架橋剤、尿素系架橋剤、アルキレン尿素系架橋剤およびグリコールウリル系架橋剤からなる群から選ばれる少なくとも１種であることが好ましく、特にグリコールウリル系架橋剤が好ましい。
【０２５１】
メラミン系架橋剤としては、ヘキサメトキシメチルメラミン、ヘキサエトキシメチルメラミン、ヘキサプロポキシメチルメラミン、ヘキサブトキシブチルメラミン等が挙げられ、なかでもヘキサメトキシメチルメラミンが好ましい。
【０２５２】
尿素系架橋剤としては、ビスメトキシメチル尿素、ビスエトキシメチル尿素、ビスプロポキシメチル尿素、ビスブトキシメチル尿素等が挙げられ、なかでもビスメトキシメチル尿素が好ましい。
【０２５３】
アルキレン尿素系架橋剤としては、例えば、モノ及び／又はジヒドロキシメチル化エチレン尿素、モノ及び／又はジメトキシメチル化エチレン尿素、モノ及び／又はジエトキシメチル化エチレン尿素、モノ及び／又はジプロポキシメチル化エチレン尿素、モノ及び／又はジブトキシメチル化エチレン尿素等のエチレン尿素系架橋剤；モノ及び／又はジヒドロキシメチル化プロピレン尿素、モノ及び／又はジメトキシメチル化プロピレン尿素、モノ及び／又はジエトキシメチル化プロピレン尿素、モノ及び／又はジプロポキシメチル化プロピレン尿素、モノ及び／又はジブトキシメチル化プロピレン尿素等のプロピレン尿素系架橋剤；１，３−ジ（メトキシメチル）４，５−ジヒドロキシ−２−イミダゾリジノン、１，３−ジ（メトキシメチル）−４，５−ジメトキシ−２−イミダゾリジノンなどを挙げられる。
【０２５４】
グリコールウリル系架橋剤としては、例えばモノ，ジ，トリ及び／又はテトラヒドロキシメチル化グリコールウリル、モノ，ジ，トリ及び／又はテトラメトキシメチル化グリコールウリル、モノ，ジ，トリ及び／又はテトラエトキシメチル化グリコールウリル、モノ，ジ，トリ及び／又はテトラプロポキシメチル化グリコールウリル、モノ，ジ，トリ及び／又はテトラブトキシメチル化グリコールウリルなどが挙げられる。
【０２５５】
架橋剤成分は、１種を単独で用いてもよいし、２種以上を組み合わせて用いてもよい。本発明のネガ型レジスト組成物における架橋剤成分全体の含有量は、ベース樹脂１００質量部に対して３〜３０質量部が好ましく、３〜２５質量部がより好ましく、５〜２０質量部が最も好ましい。架橋剤成分の含有量が下限値以上であると、架橋形成が充分に進行し、良好なレジストパターンが得られる。またこの上限値以下であると、レジスト塗布液の保存安定性が良好であり、感度の経時的劣化が抑制される。
【０２５６】
［界面活性剤など］
本発明のレジスト組成物は、界面活性剤、好ましくはフッ素系及び／又はシリコン系界面活性剤（フッ素系界面活性剤及びシリコン系界面活性剤、フッ素原子と珪素原子の両方を含有する界面活性剤）のいずれか、あるいは２種以上を含有することが好ましい。
【０２５７】
本発明のレジスト組成物が前記界面活性剤を含有することにより、２５０ｎｍ以下、特に２２０ｎｍ以下の露光光源の使用時に、また、パターンの線幅が一層細い時に特に有効であり、良好な感度及び解像度で、密着性及び現像欠陥の少ないレジストパターンを与えることが可能となる。
【０２５８】
付加的樹脂は、使用溶剤に溶解し他のレジスト組成物を構成する成分と相溶する樹脂であれば特に限定されず、可塑剤、安定剤、増粘剤、レベリング剤、消泡剤、相溶化剤、密着剤などのとして作用する。
【０２５９】
［パターン形成方法］
本発明のレジスト組成物の使用方法は、従来のフォトレジスト技術のレジストパターン形成方法を用いることができる。すなわち、まずシリコンウエーハのような基板に、レジスト組成物の溶液をスピンナーなどを用いて塗布し、乾燥することによって感光層を形成させ、これに露光装置などにより高エネルギー線を所望のマスクパターンを介して照射し、加熱する。次いでこれを現像液、例えば０．１〜１０質量％テトラメチルアンモニウムヒドロキシド水溶液のようなアルカリ性水溶液などを用いて現像処理する。この形成方法でマスクパターンに忠実なパターンを得ることができる。さらに、所望によってレジスト組成物に混和性のある添加物、例えば付加的樹脂、クエンチャー、可塑剤、安定剤、着色剤、界面活性剤、増粘剤、レベリング剤、消泡剤、相溶化剤、密着剤、酸化防止剤などの種々添加剤を含有させることができる。
【０２６０】
本発明で用いる高エネルギー線は特に限定されないが、特に微細加工を行なう場合にはＦ2エキシマレーザー、ＡｒＦエキシマレーザー、ＫｒＦエキシマレーザーなどの近紫外線（波長３８０〜２００ｎｍ）もしくは真空紫外線（遠紫外線、ＶＵＶ，波長２００〜１０ｎｍ）、シンクロトロン放射光などの極端紫外線（ＥＵＶ、波長１０ｎｍ以下）、軟エックス線、Ｘ線またはγ線などで３００ｎｍ以下のものや電子線が有効である。これらの電磁波の名称は便宜的なものであり、物理的、化学的な作用は当然波長に依存するので、光源の選択は波長によって行われる。本発明のパターン形成方法では、このような３００ｎｍ以下の短波長の高エネルギー線や電子線の発生源を備えた露光装置を用いることが有効である。また、波長１０〜１４ｎｍの真空紫外線（リソグラフィーの分野では、ＥＵＶまたは軟Ｘ線と呼ぶことがある。）を使用することが好ましい。また、光路の一部に水やフッ素系の溶媒など、使用する高エネルギー線の吸収が少ない媒質を用い、開口数や有効波長においてより効率的な微細加工を可能とする液浸露光装置を使用することが有効であり、本レジスト組成物は、このような装置に用いる場合にも好適である。
【０２６１】
液浸露光装置を使用する液浸リソグラフィー法としては、具体的には、露光する工程が、波長１９３ｎｍのＡｒＦエキシマレーザーを用い、レジスト組成物を塗布した基板と投影レンズの間に水、もしくは空気の屈折率より高い屈折率を有する液体を挿入する方法を挙げることができる。
【実施例】
【０２６２】
以下、合成例、実施例及び比較例を示し、本発明を具体的に説明するが、本発明は下記の実施例に制限されるものではない。
【０２６３】
［合成例１］２−［１−エトキシカルボニル−１−（１−アダマンタン）カルボニルオキシ−２，２，２−トリフルオロエトキシ］−１，１−ジフルオロエタンスルホン酸トリフェニルスルホニル（ＰＡＧ−１）
【化８５】
0005742662.tif 000086
【０２６４】
２−ヒドロキシ−１，１−ジフルオロエタンスルホン酸トリフェニルスルホニウムの白色固体５．０ｇ（純度６２．２質量％、７．３ｍｍｏｌ相当）にクロロホルム３５ｇを加え撹拌し溶解させた。そこにエチルトリフルオロメチルピルベート１．４６ｇ（８．５５ｍｍｏｌ相当）を加え、室温で３時間反応させた。次に反応液を減圧濃縮した後、アセトニトリル２６．５ｇを加え撹拌し反応中間体を溶解させた。そこに１−アダマンタンカルボン酸塩化物１．５６ｇ（９．５６ｍｍｏｌ相当）、トリエチルアミン１．０６ｇ（１０．４７ｍｍｏｌ相当）を加えて室温で３時間撹拌した。その後、クロロホルムを３０ｇ、イオン交換水を５０ｇ加えて分液した後、ＮａＨＣＯ３水溶液５０ｇで１回、イオン交換水５０ｇで４回有機層を水洗した。得られた有機層を濃縮後、酢酸エチル５０ｇで再結晶し目的の化合物を白色固体として１．３ｇ、収率２１％で得た。
【０２６５】
［２−［１−エトキシカルボニル−１−（１−アダマンタン）カルボニルオキシ−２，２，２−トリフルオロエトキシ］−１，１−ジフルオロエタンスルホン酸トリフェニルスルホニルの物性］
１Ｈ ＮＭＲ（測定溶媒：重クロロホルム，基準物質：テトラメチルシラン）；δ＝７．７６−７．６７（ｍ,１５Ｈ；Ｐｈ３Ｓ＋），４．６１（ｔ，２Ｈ、Ｊ＝１６．０Ｈｚ）， 4．２６（ｑ，２Ｈ，Ｊ＝８．０Ｈｚ），２．００（ｍ，３Ｈ，１−Ａｄ），１．９３（ｍ，６Ｈ，１−Ａｄ），１．６９（ｍ，６Ｈ，１−Ａｄ）．１９Ｆ ＮＭＲ（測定溶媒：重クロロホルム，基準物質：トリクロロフルオロメタン）；δ＝−７９．０（ｓ,３Ｆ），−１１５．７（ｍ,２Ｆ）。
【０２６６】
［合成例２］４−［１−エトキシカルボニル−１−（１-アダマンタン）カルボニルオキシ−２，２，２−トリフルオロエトキシ］−１，１,２，２−テトラフルオロブタンスルホン酸トリフェニルスルホニル（ＰＡＧ−２）
【化８６】
0005742662.tif 000087
【０２６７】
４−ヒドロキシ−１，１，２，２，−テトラフルオロブタンスルホン酸トリフェニルスルホニウムのアセトニトリル３３質量％溶液３１７．５ｇ（溶質１０４．７ｇ， ０．２１ｍｏｌ相当）を１Ｌの枝付きフラスコに加えた。そこにエチルトリフルオロメチルピルベート４９．７ｇ（０．２９ｍｏｌ相当）を加え室温で３時間反応させた。反応液を採取し、１９Ｆ ＮＭＲによって原料の４−ヒドロキシ−１，１，２，２，−テトラフルオロブタンスルホン酸トリフェニルスルホニウムの消費を確認した後１−アダマンタンカルボン酸クロライド４６．１ｇ（０．２８ｍｏｌ相当）およびジメチルアミノピリジン０．４７ｇ（０．００３９ｍｏｌ相当）を加え、攪拌した。次に、トリエチルアミン２９．６ｇ（０．２９ｍｏｌ相当）をアセトニトリル１００ｇに溶解し、それを１時間かけて滴下ロートからゆっくり反応溶液に加え、滴下後室温で３時間攪拌してから、クロロホルムを２００ｇ、１％重曹水を２００ｇ加え分液洗浄し、次いで、有機層をイオン交換水２００ｇで４回分液水洗した。この有機層を濃縮し、得られた粘性液体をジイソプロピルエーテル１００ｇで３回掛け洗浄した。次に、洗浄後の粘性液体を再びアセトン２００ｇに溶解し、ジイソプロピルエーテル５０ｇを加えて室温で結晶化を行った。その後、ろ過、減圧乾燥し目的物（白色固体）を１６２．２ｇ（０．１９８ｍｏｌ相当、収率９２％）得た。
【０２６８】
［４−［１−エトキシカルボニル−１−（１-アダマンタン）カルボニルオキシ−２，２，２−トリフルオロエトキシ］−１，１,２，２−テトラフルオロブタンスルホン酸トリフェニルスルホニルの物性］
１Ｈ ＮＭＲ（測定溶媒：重クロロホルム，基準物質：テトラメチルシラン）；δ＝７．６９−７．６２（ｍ,１５Ｈ；Ｐｈ３Ｓ＋），４．１６（ｑ，２Ｈ，Ｊ＝８．０Ｈｚ），４．００（ｍ、２Ｈ），２．５７（ｍ、２Ｈ、），１．９３（ｍ，３Ｈ，１−Ａｄ），１．８２（ｍ，６Ｈ，１−Ａｄ），１．６１（ｍ，６Ｈ，１−Ａｄ），１．２７（ｔ，３Ｈ，Ｊ＝８．０Ｈｚ）．１９Ｆ ＮＭＲ（測定溶媒：重クロロホルム，基準物質：トリクロロフルオロメタン）；δ＝−７９．２（ｓ,３Ｆ），−１１２．８（ｍ,２Ｆ），−１１８．７（ｍ,２Ｆ）。
【０２６９】
［合成例３］６−［１−エトキシカルボニル−１−（１−アダマンタン）カルボニルオキシ−２，２，２−トリフルオロエトキシ］−１，１,２，２−テトラフルオロヘキサンスルホン酸トリフェニルスルホニル
【化８７】
0005742662.tif 000088
【０２７０】
６−ヒドロキシ−１，１，２，２，−テトラフルオロヘキサンスルホン酸トリフェニルスルホニウムのアセトニトリル３３質量％溶液１４６．４ｇ（溶質４８．３ｇ， ５６．９ｍｍｏｌ相当）を５００ｍＬの枝付きフラスコに加えた。そこにエチルトリフルオロメチルピルベート１１．６ｇ（６８．３ｍｍｏｌ相当）を加え室温で３時間反応させた。反応液を採取し、１９Ｆ ＮＭＲによって原料の６−ヒドロキシ−１，１，２，２，−テトラフルオロヘキサンスルホン酸トリフェニルスルホニウムの消費を確認した後１−アダマンタンカルボン酸クロライド１４．１ｇ（７１．１ｍｍｏｌ相当）およびジメチルアミノピリジン０．１４ｇ（１．１４ｍｍｏｌ相当）を加え、攪拌した。次に、トリエチルアミン７．４３ｇ（７３．４ｍｍｏｌ相当）をアセトニトリル３０ｇに溶解させ、それを１時間かけて滴下ロートからゆっくり反応溶液に加え、滴下後室温で３時間攪拌してから、クロロホルムを１３０ｇ、１％重曹水を１３０ｇ加え分液洗浄し、次いで、有機層をイオン交換水１３０ｇで４回分液水洗した。この有機層を濃縮し、得られた粘性液体をジイソプロピルエーテル１００ｇで３回掛け洗浄した。次に、洗浄後の粘性液体をメチルエチルケトン４０ｇに溶解し、ジイソプロピルエーテル２５０ｇを加えて室温で結晶化を行った。その後、ろ過、減圧乾燥し目的物（白色固体）を４０．５ｇ（純度９９％、収率８３％）得た。
【０２７１】
［６−［１−エトキシカルボニル−１−（１−アダマンタン）カルボニルオキシ−２，２，２−トリフルオロエトキシ］−１，１,２，２−テトラフルオロヘキサンスルホン酸トリフェニルスルホニルの物性］
１Ｈ ＮＭＲ（測定溶媒：重クロロホルム，基準物質：テトラメチルシラン）；δ＝７．６９−７．６２（ｍ,１５Ｈ；Ｐｈ３Ｓ＋），４．３２（ｑ，２Ｈ，Ｊ＝８．０Ｈｚ），４．０３（ｍ、２Ｈ），２．２４（ｍ、２Ｈ、），１．９５（ｍ，３Ｈ，１−Ａｄ），１．７８（ｍ，６Ｈ，１−Ａｄ），１．６１（ｍ，６Ｈ，１−Ａｄ），１．５７（ｍ、２Ｈ），１．４３（ｍ、２Ｈ），１．２５（ｔ，３Ｈ，Ｊ＝８．０Ｈｚ）．
１９Ｆ ＮＭＲ（測定溶媒：重クロロホルム，基準物質：トリクロロフルオロメタン）；δ＝−７９．６（ｓ,３Ｆ），−１１２．４（ｍ,２Ｆ），−１１８．０（ｍ,２Ｆ）。
【０２７２】
［実施例１］
＜溶解度測定＞  本発明の２−［１−エトキシカルボニル−１−（１−アダマンタン）カルボニルオキシ−２，２，２−トリフルオロエトキシ］−１，１−ジフルオロエタンスルホン酸トリフェニルスルホニル（ＰＡＧ−１）、４−［１−エトキシカルボニル−１−（１-アダマンタン）カルボニルオキシ−２，２，２−トリフルオロエトキシ］−１，１,２，２−テトラフルオロブタンスルホン酸トリフェニルスルホニル（ＰＡＧ−２）、または６−［１−エトキシカルボニル−１−（１−アダマンタン）カルボニルオキシ−２，２，２−トリフルオロエトキシ］−１，１,２，２−テトラフルオロヘキサンスルホン酸トリフェニルスルホニル（ＰＡＧ−３）、そして既存の（１−アダマンチル）メトキシカルボニルジフルオロメタンスルホン酸トリフェニルスルホニル（ＰＡＧ−Ｃ１）と２−（１−アダマンタン）カルボニルオキシ−１，１−ジフルオロエタンスルホン酸トリフェニルスルホニル（ＰＡＧ−Ｃ２）の各種レジスト溶剤に対する溶解度を測定した。結果を表１に示す。
【０２７３】
本実施例で使用した既存の光酸発生剤の構造と略号を以下に示す。
【化８８】
0005742662.tif 000089
【表１】
0005742662.tif 000090
【０２７４】
本発明の含フッ素スルホン酸オニウム塩は、従来のオニウム塩よりも極めて高い溶解性を示した。
【０２７５】
［樹脂の製造］
まず、重合例、実施例及び比較例で使用した重合性単量体の構造と略号を以下に示す。（ＰＡＧ−１，ＰＡＧ−２，ＰＡＧ−Ｃ１，ＰＡＧ−Ｃ２は前記。）
【化８９】
0005742662.tif 000091
【０２７６】
［重合例Ｐ−１］
【化９０】
0005742662.tif 000092
【０２７７】
化合物（Ａ−１）１６．３ｇ（１５モル％）、化合物（Ｂ−１）３０．２ｇ（４５モル％）、化合物（Ｃ−１）３０．０ｇ（４０モル％）を２−ブタノン３００ｇに溶解し、さらにジメチル２,２’−アゾビス(２−メチルプロピオネート)３．４０ｇを投入して調製した単量体溶液を準備した。また、２−ブタノン１００ｇを投入した１０００ｍｌの３つ口フラスコを３０分間窒素パージの後、撹拌しながら８０℃に加熱し、事前に準備した上記単量体溶液を滴下漏斗から３時間かけて滴下した。滴下開始を重合開始時とし、重合反応を６時間実施した。重合終了後、重合溶液を水冷することにより約２５℃に冷却し、メタノール２ｋｇ中へ投入し、析出した白色粉末をろ別した。
ろ別された白色粉末を二度４００ｇのメタノールにてスラリー状で洗浄した後、ろ別し、５０℃にて１７時間乾燥し、白色粉末の重合体を得た(５９．２ｇ)。この重合体は質量平均分子量（ＭＷ）が７，６００であり、１３Ｃ−ＮＭＲ分析の結果、化合物（Ａ−１）由来の繰り返し単位：化合物（Ｂ−１）由来の繰り返し単位：化合物化合物（Ｃ−１）由来の繰り返し単位の含有比率が１４．６：４５．３：４０．１(モル％)の共重合体であった。この共重合体を樹脂(Ｐ−１)とした。
【０２７８】
［重合例Ｐ−２〜Ｐ−８］
重合例Ｐ−１と同様に樹脂（Ｐ−２〜Ｐ−８）を製造した。共重合に使用した単量体とその比率ならびに共重合後、各単量体から得られた繰り返し単位のモル比と質量平均分子量（ＭＷ）を表２に示した。
【表２】
0005742662.tif 000093
【０２７９】
［実施例２〜３３］［比較例１〜２４］
＜レジスト組成物の調製と評価＞
製造した各樹脂、溶剤およびその他の添加剤、並びに本発明の光酸発生剤（ＰＡＧ）である２−［１−エトキシカルボニル−１−（１−アダマンタン）カルボニルオキシ−２，２，２−トリフルオロエトキシ］−１，１−ジフルオロエタンスルホン酸トリフェニルスルホニル（ＰＡＧ−１）もしくは４−［１−エトキシカルボニル−１−（１-アダマンタン）カルボニルオキシ−２，２，２−トリフルオロエトキシ］−１，１,２，２−テトラフルオロブタンスルホン酸トリフェニルスルホニル（ＰＡＧ−２）、６−［１−エトキシカルボニル−１−（１−アダマンタン）カルボニルオキシ−２，２，２−トリフルオロエトキシ］−１，１,２，２−テトラフルオロヘキサンスルホン酸トリフェニルスルホニル（ＰＡＧ−３）または既存の光酸発生剤（ＰＡＧ）である（１−アダマンチル）メトキシカルボニルジフルオロメタンスルホン酸トリフェニルスルホニル（ＰＡＧ−Ｃ１）もしくは２−（１−アダマンタン）カルボニルオキシ−１，１−ジフルオロエタンスルホン酸トリフェニルスルホニル（ＰＡＧ−Ｃ２）を配合してレジスト組成物を調合した。この時点で光酸発生剤（ＰＡＧ）の溶解性を確認し、結果を表３に示した。
【０２８０】
調合したレジスト組成物における各成分の比率は表３、表４に示した。さらに各レジスト組成物を０．２μｍのメンブランフィルターで濾過することにより、レジスト溶液をそれぞれ調製した。既存のＰＡＧ−Ｃ１、ＰＡＧ−Ｃ２を用いたレジスト溶液は、比較例２、８を除き、不溶解分がフィルターで目詰まりしたためレジスト膜の作成およびパターニングは行わなかった。
【０２８１】
使用した溶剤、塩基性化合物、架橋剤は次の通りである。
【０２８２】
溶剤：Ｓ−１：プロピレングリコールモノメチルエーテルアセテート（ＰＧＭＥＡ）
Ｓ−２：シクロヘキサノン
塩基性化合物：Ｏ−１：Ｎ，Ｎ−ジブチルアニリン
Ｏ−２：２，６−ジイソプロピルアニリン
Ｏ−３：ジアザビシクロ［４．３．０］ノネン
架橋剤：ニカラックＭＸ−２７０（グリコールウリル系架橋剤、三和ケミカル製品）
【化９１】
0005742662.tif 000094
【０２８３】
＜パターン形成＞
次いで、各レジスト溶液をシリコンウェハー上にスピンコートし膜厚２５０ｎｍのレジスト膜を得た。１１０℃でプリベークを行った後、フォトマスクを介して２４８ｎｍ紫外線での露光を行ったのち、１２０℃でポストエクスポーザーベークを行った。その後、２．３８質量％テトラメチルアンモニウムヒドロキシド水溶液を用い、２３℃で１分間現像した。比較例２を除き、パターニングしたいずれのレジスト組成物からも高解像のパターン形状が得られ、基板への密着不良欠陥、成膜不良欠陥、現像欠陥、エッチング耐性不良による欠陥は見られなかった。ＰＡＧ−Ｃ１の場合、比較例８に示す様に特定の樹脂にを用いたときに限り、完全に溶解しかつ「きれいな矩形」のパターンが得られた。各レジストの組成及び評価結果を表３、表４に示す。
【表３】
0005742662.tif 000095
【表４】
0005742662.tif 000096
【産業上の利用可能性】
【０２８４】
本発明のレジスト組成物は、半導体装置のリソグラフィにおいて使用できる。